(57)【要約】【課題】３次元方向の繊維補強効果を有する繊維強化樹脂成型体を提供する。【解決手段】炭素繊維と水膨潤フィブリル化繊維を湿式抄紙してシート状の抄紙シートに加工する抄紙工程と、抄紙シートの炭素繊維を水膨潤フィブリル化繊維で結合して繊維基材とする結合工程とを含み、抄紙工程において、水膨潤フィブリル化繊維を、１００重量部の炭素繊維に対して５重量部〜４５重量部を分散液に添加すると共に、炭素繊維と水膨潤フィブリル化繊維の添加された分散液をメッシュコンベアの抄紙面に強制的に吸引して、炭素繊維をＸ軸方向とＹ軸方向とＺ軸方向とに配向させ堆積してシート状に加工するものであり、結合工程において、抄紙工程で得られる抄紙シートを加圧、加熱、脱水して、抄紙シートに含まれる水膨潤フィブリル化繊維を交絡させて、水膨潤フィブリル化繊維の物理的な交絡によって炭素繊維をＸ軸方向とＹ軸方向とＺ軸方向とに配向させた状態で結合させる。【選択図】なし【特許請求の範囲】
【請求項１】
短繊維の炭素繊維をシート状としてなる耐熱紙の、湿式抄紙方法を用いた製造方法であって、
前記炭素繊維と水膨潤フィブリル化繊維とを水中に分散させ、抄紙用スラリーを作製し、前記抄紙用スラリーを分散剤と共にメッシュコンベアの抄紙面に分散させ、強制的に吸引して、前記炭素繊維及び水膨潤フィブリル化繊維を、Ｘ軸方向とＹ軸方向とＺ軸方向とに配向させて堆積し、シート状に加工する抄紙工程と、
前記抄紙シートを加圧、加熱し、脱水して、抄紙シートに含まれる水膨潤フィブリル化繊維を交絡させて水膨潤フィブリル化繊維の物理的な交絡によって炭素繊維をＸ軸方向とＹ軸方向とＺ軸方向とに配向させた状態で結合する結合工程と
を含み、
前記抄紙工程において、前記炭素繊維１００重量部に対して、前記水膨潤フィブリル化繊維を５重量部〜４５重量部添加してすることを特徴とする耐熱紙の製造方法。
【請求項２】
請求項１に記載の耐熱紙の製造方法であって、
前記炭素繊維の平均繊維長さを、０．５ｍｍ〜１３ｍｍとしたことを特徴とする耐熱紙の製造方法。
【請求項３】
請求項１又は２に記載の耐熱紙の製造方法であって、
前記メッシュコンベアの網目の隙間を、０．０１ｍｍ〜３ｍｍとしたことを特徴とする耐熱紙の製造方法。
【請求項４】
請求項１から３のいずれか一に記載の耐熱紙の製造方法であって、
前記水膨潤フィブリル化繊維が、フィブリル化パラ型芳香族ポリアミド繊維、又はフィブリル化アクリル繊維のいずれかであることを特徴とする耐熱紙の製造方法。
【請求項５】
請求項１から４のいずれか一に記載の耐熱紙の製造方法であって、
前記水膨潤フィブリル化繊維の叩解の程度が０ｍｌ〜２００ｍｌの範囲であることを特徴とする耐熱紙の製造方法。
【請求項６】
請求項１から５のいずれか一に記載の耐熱紙の製造方法で得られる耐熱紙に熱可塑性樹脂繊維を混抄したプリプレグを複数枚積層し、熱圧成型した繊維強化耐熱樹脂成型体の製造方法であって、
前記炭素繊維１００重量部に対して、熱可塑性樹脂繊維を５０重量部〜２０００重量部、前記水膨潤フィブリル化繊維と共に混抄させており、
前記熱可塑性樹脂繊維の軟化温度よりも高温で、加熱、加圧して溶融させ、さらに冷却固化させることを特徴とする繊維強化耐熱樹脂成型体の製造方法。
【請求項７】
請求項６に記載の繊維強化耐熱樹脂成型体の製造方法であって、
前記熱可塑性樹脂繊維が、ポリエステル、ポリオレフィン、ポリアミド、ポリイミド、ポリアリーレンスルフィド、ポリカーボネート、ポリエーテルエーテルケトン、フッ素系樹脂から選択される少なくとも一又はこれらの組み合わせであることを特徴とする繊維強化耐熱樹脂成型体の製造方法。
【請求項８】
請求項１から７のいずれか一に記載の耐熱紙の製造方法で得られる耐熱紙に熱硬化性樹脂を含浸したプリプレグを複数枚積層し、熱圧成型した繊維強化耐熱樹脂成型体の製造方法であって、さらに、
前記炭素繊維１００重量部に対して、熱硬化性樹脂を５０重量部〜１０００重量部、含浸させる工程と、
前記含浸された繊維基材を、該熱硬化性樹脂の硬化温度で、加熱、加圧して溶融させ、さらに冷却硬化させる工程とを含むことを特徴とする繊維強化耐熱樹脂成型体の製造方法。
【請求項９】
請求項８に記載の繊維強化耐熱樹脂成型体の製造方法であって、
前記含浸工程が、前記繊維基材の表面に、未硬化状態にある熱硬化性樹脂シートを積層して加熱、加圧し、前記熱硬化性樹脂シートを軟化させて、未硬化状態にある熱硬化性樹脂を繊維基材の隙間に転写させる工程であることを特徴とする繊維強化耐熱樹脂成型体の製造方法。
【請求項１０】
請求項８に記載の繊維強化耐熱樹脂成型体の製造方法であって、
前記含浸工程が、未硬化状態にある液状の熱硬化性樹脂を前記繊維基材に含浸させて、前記繊維基材の隙間に含浸させる工程であることを特徴とする繊維強化耐熱樹脂成型体の製造方法。
【請求項１１】
請求項８から１０のいずれか一に記載の繊維強化耐熱樹脂成型体の製造方法であって、
前記熱硬化性樹脂が、エポキシ樹脂、フェノール樹脂、メラミン樹脂、ユリア樹脂、ジアリルフタレート樹脂、不飽和ポリエステル樹脂の何れかであることを特徴とする繊維強化耐熱樹脂成型体の製造方法。
【請求項１２】
短繊維の炭素繊維と、
前記炭素繊維を結合する、融点を有さない非熱可塑性の水膨潤フィブリル化繊維と
を備え、シート状に形成された耐熱紙であって、
前記水膨潤フィブリル化繊維の叩解の程度が０ｍｌ〜２００ｍｌの範囲であることを特徴とする耐熱紙。
【請求項１３】
請求項１２に記載の耐熱紙であって、
前記水膨潤フィブリル化繊維が、フィブリル化パラ型芳香族ポリアミド繊維、又はフィブリル化アクリル繊維のいずれかであることを特徴とする耐熱紙。
【請求項１４】
請求項１２又は１３に記載の耐熱紙であって、
前記炭素繊維の平均繊維長さを、０．５ｍｍ〜１３ｍｍとしてなることを特徴とする耐熱紙。
【請求項１５】
請求項１２から１４のいずれか一に記載の耐熱紙に熱可塑性樹脂繊維を混抄したプリプレグを、複数枚積層し熱圧成型した繊維強化耐熱樹脂成型体であって、
マトリックスとして、１００重量部の炭素繊維に対して、５０重量部〜２０００重量部の熱可塑性樹脂繊維を含んでなることを特徴とする繊維強化耐熱樹脂成型体。
【請求項１６】
請求項１５に記載の繊維強化耐熱樹脂成型体であって、
前記熱可塑性樹脂繊維が、ポリエステル、ポリオレフィン、ポリアミド、ポリイミド、ポリアリーレンスルフィド、ポリカーボネート、ポリエーテルエーテルケトン、フッ素系樹脂から選択される少なくとも一又はこれらの組み合わせであることを特徴とする繊維強化耐熱樹脂成型体。
【請求項１７】
請求項１５又は１６に記載の繊維強化耐熱樹脂成型体であって、
前記熱可塑性樹脂繊維を２６％〜９５％、炭素繊維を５％〜６４％、水膨潤フィブリル化繊維を０．２％〜２３％含有してなることを特徴とする繊維強化耐熱樹脂成型体。
【請求項１８】
請求項１２から１４のいずれか一に記載の耐熱紙に熱硬化性樹脂を含浸したプリプレグを、複数枚積層し、熱圧成型した繊維強化耐熱樹脂成型体であって、
マトリックスとして、１００重量部の炭素繊維に対して、５０重量部〜１０００重量部の熱硬化性樹脂を含んでなることを特徴とする繊維強化耐熱樹脂成型体。
【請求項１９】
請求項１８に記載の繊維強化耐熱樹脂成型体であって、
前記熱硬化性樹脂が、エポキシ樹脂、フェノール樹脂、メラミン樹脂、ユリア樹脂、ジアリルフタレート樹脂、不飽和ポリエステル樹脂の何れかであることを特徴とする繊維強化耐熱樹脂成型体。
【請求項２０】
請求項１８又は１９に記載の繊維強化耐熱樹脂成型体であって、
前記熱硬化性樹脂を２６％〜９１％、炭素繊維を９％〜６４％含有してなることを特徴とする繊維強化耐熱樹脂成型体。
【発明の詳細な説明】
【技術分野】
【０００１】
本発明は、炭素繊維を水膨潤フィブリル化繊維でシート状に加工した繊維基材又は熱硬化性樹脂、あるいは熱可塑性樹脂にて補強した繊維基材と、この繊維基材を複数枚積層し熱圧成型してなる繊維強化耐熱樹脂成型体、及びその前駆体並びにそれらの製造方法に関する。
【背景技術】
【０００２】
耐熱性に優れたシート材は、車両や航空機など各種分野に使用されている。特に繊維強化プラスチック（ＦＲＰ）は、埋設される強化繊維でプラスチックが補強されることから、プラスチック単体では到底に実現できない優れた強度を実現する。ＦＲＰに使用される強化繊維には、主としてガラス繊維が使用されるが、アルミニウム繊維やステンレス繊維などの金属繊維、アラミド繊維やＰＢＯ繊維などの有機繊維、及びシリコンカーバイト繊維などの無機繊維なども使用される。さらに近年、極めて優れた物性を示すことから、炭素繊維などの無機繊維なども使用されるようになった。【０００３】
高強度繊維として炭素繊維を使用する炭素繊維強化プラスチック（Carbon Fiber Reinforced Plastics：ＣＦＲＰ）は、複数のプリプレグを積層してプリフォームとし、これをプレス成形して製作される。プリプレグは、炭素繊維をシート状に加工している高強度繊維基材に熱硬化性樹脂を含浸させて製作される。高強度繊維基材は、連続、もしくは不連続の高強度繊維を一方向に配列させるか、織物加工させるかで製作される（特許文献１及び２参照）。
【先行技術文献】
【特許文献】
【０００４】
【特許文献１】国際公開ＷＯ２００７／０９７４３６号
【特許文献２】特開２０１０−２３５７７９号公報
【発明の概要】
【発明が解決しようとする課題】
【０００５】
特許文献１は、単繊維状の炭素繊維を熱可塑性樹脂中に高含有率で埋設する繊維強化プラスチック成型体を記載している。この繊維強化プラスチック成型体は、炭素繊維の重量平均繊維長（Ｌｗ）を０．５〜１０ｍｍとし、さらに炭素繊維をランダムに配置にすることで、優れた力学特性を実現する。さらに、この繊維強化プラスチック成型体は、繊維状の炭素繊維と、単繊維状の熱可塑性樹脂繊維とを使用することで、炭素繊維をランダムに配置して力学特性を改善する。この繊維強化プラスチック成型体は、所定の長さの炭素繊維と、熱可塑性樹脂繊維を混合して湿式でシート状に加工した後、乾燥してプリプレグとし、複数のプリプレグを積層し、予熱して、金型のキャビティーに配置し、金型のキャビティーで加熱加圧成形することで、熱可塑性樹脂繊維を熱軟化させて、炭素繊維の隙間に含浸させる状態として所定の形状に成形される。【０００６】
以上の繊維強化プラスチック成型体は、炭素繊維と熱可塑性樹脂繊維とを抄紙してシートとした後、乾燥してプリプレグとする。このプリプレグが複数枚に積層され、予熱した後、金型のキャビティー内で加熱、加圧、成型して所定の形状に成形される。【０００７】
しかしながら、この方法で製造される繊維強化プラスチック成型体は、炭素繊維のバインダーとして熱可塑性樹脂を用いているため、熱溶融等の高熱時に熱可塑性樹脂が溶融してしまうと、炭素繊維同士の交絡点の固定が損なわれる結果、炭素繊維の３次元構造が崩れるおそれがあった。このような場合には、炭素繊維が特定の方向に配向し易くなって、強度が低下することが起こりうる。【０００８】
本発明は、従来のこのような問題点を解決するためになされたものである。本発明は、プリプレグを熱圧成型する際にも、繊維の３次元構造を維持でき、耐熱紙及びその製造方法、繊維強化耐熱樹脂成型体及びその前駆体並びにそれらの製造方法を提供することにある。
【課題を解決するための手段及び発明の効果】
【０００９】
上記の目的を達成するため、本発明の第１の側面に係る耐熱紙の製造方法によれば、短繊維の炭素繊維をシート状としてなる耐熱紙の、湿式抄紙方法を用いた製造方法であって、前記炭素繊維と水膨潤フィブリル化繊維とを水中に分散させ、抄紙用スラリーを作製し、前記抄紙用スラリーを分散剤と共にメッシュコンベアの抄紙面に分散させ、強制的に吸引して、前記炭素繊維及び水膨潤フィブリル化繊維を、Ｘ軸方向とＹ軸方向とＺ軸方向とに配向させて堆積し、シート状に加工する抄紙工程と、前記抄紙シートを加圧、加熱し、脱水して、抄紙シートに含まれる水膨潤フィブリル化繊維を交絡させて水膨潤フィブリル化繊維の物理的な交絡によって炭素繊維をＸ軸方向とＹ軸方向とＺ軸方向とに配向させた状態で結合する結合工程とを含み、前記抄紙工程において、前記炭素繊維１００重量部に対して、前記水膨潤フィブリル化繊維を５重量部〜４５重量部添加することができる。
【００１０】
上記構成により、従来のシート材で使用されてきた樹脂製のバインダーに代えて水膨潤フィブリル化繊維を用いたことで、融点によらず水膨潤フィブリル化繊維の立体的構造が保持され、高強度を維持できる。すなわち、通常の熱可塑性樹脂をバインダーに使用すると、熱溶融等の高熱時にバインダーが溶融して炭素繊維の交絡点の固定が失われ、炭素繊維のＺ軸方向すなわち厚さ方向の配向が損なわれて強度が低下するところ、水膨潤フィブリル化繊維の枝状に分岐した部分によって炭素繊維の配向が維持される結果、自立性が保たれて強度の低下を回避され、Ｚ軸方向の補強効果を維持できる。特に、抄紙工程においては微小なフィブリルが互いに交絡して繊維網を形成することで、炭素繊維をＸ，Ｙ軸方向のみならず、Ｚ軸方向にも補強できるのである。また結合工程においては、乾燥により、水膨潤フィブリル化繊維中に含まれる水分が除去される際に大きく収縮して、物理的な結合によって強固な繊維網が形成され、炭素繊維をＸ軸方向とＹ軸方向とＺ軸方向とに配向させた状態で結合することができる。
【００１１】
また第２の側面に係る耐熱紙の製造方法によれば、前記炭素繊維の平均繊維長さを、０．５ｍｍ〜１３ｍｍとすることができる。
【００１２】
さらに第３の側面に係る耐熱紙の製造方法によれば、前記メッシュコンベアの網目の隙間を、０．０１ｍｍ〜３ｍｍとすることができる。
【００１３】
さらにまた第４の側面に係る耐熱紙の製造方法によれば、前記水膨潤フィブリル化繊維を、フィブリル化パラ型芳香族ポリアミド繊維、又はフィブリル化アクリル繊維のいずれかとできる。
【００１４】
さらにまた第５の側面に係る耐熱紙の製造方法によれば、前記水膨潤フィブリル化繊維の叩解の程度を０ｍｌ〜２００ｍｌの範囲とすることができる。
【００１５】
さらにまた第６の側面に係る繊維強化耐熱樹脂成型体の製造方法によれば、上記耐熱紙の製造方法で得られる耐熱紙に熱可塑性樹脂繊維を混抄したプリプレグを複数枚積層し、熱圧成型した繊維強化耐熱樹脂成型体の製造方法であって、前記炭素繊維１００重量部に対して、熱可塑性樹脂繊維を５０重量部〜２０００重量部、前記水膨潤フィブリル化繊維と共に混抄させており、前記熱可塑性樹脂繊維の軟化温度よりも高温で、加熱、加圧して溶融させ、さらに冷却固化させることとができる。これにより、抄紙させる一工程で繊維強化耐熱樹脂成型体の前駆体（プリプレグ）を製造することができる。
【００１６】
さらにまた第７の側面に係る繊維強化耐熱樹脂成型体の製造方法によれば、前記熱可塑性樹脂繊維が、ポリエステル、ポリオレフィン、ポリアミド、ポリイミド、ポリアリーレンスルフィド、ポリカーボネート、ポリエーテルエーテルケトン、フッ素系樹脂から選択される少なくとも一又はこれらの組み合わせとできる。
【００１７】
さらにまた第８の側面に係る繊維強化耐熱樹脂成型体の製造方法によれば、上記耐熱紙の製造方法で得られる耐熱紙に熱硬化性樹脂を含浸したプリプレグを複数枚積層し、熱圧成型した繊維強化耐熱樹脂成型体の製造方法であって、さらに、前記炭素繊維１００重量部に対して、熱硬化性樹脂を５０重量部〜１０００重量部、含浸させる工程と、前記含浸された繊維基材を、該熱硬化性樹脂の硬化温度で、加熱、加圧して溶融させ、さらに冷却硬化させる工程とを含むことができる。上記構成により、耐熱紙の強度を一層向上させることができる。
【００１８】
さらにまた第９の側面に係る繊維強化耐熱樹脂成型体の製造方法によれば、前記含浸工程を、前記繊維基材の表面に、未硬化状態にある熱硬化性樹脂シートを積層して加熱、加圧し、前記熱硬化性樹脂シートを軟化させて、未硬化状態にある熱硬化性樹脂を繊維基材の隙間に転写させる工程とできる。
【００１９】
さらにまた第１０の側面に係る繊維強化耐熱樹脂成型体の製造方法によれば、
前記含浸工程を、未硬化状態にある液状の熱硬化性樹脂を前記繊維基材に含浸させて、前記繊維基材の隙間に含浸させる工程とできる。
【００２０】
さらにまた第１１の側面に係る繊維強化耐熱樹脂成型体の製造方法によれば、前記熱硬化性樹脂を、エポキシ樹脂、フェノール樹脂、メラミン樹脂、ユリア樹脂、ジアリルフタレート樹脂、不飽和ポリエステル樹脂の何れかとできる。
【００２１】
さらにまた第１２の側面に係る耐熱紙によれば、短繊維の炭素繊維と、前記炭素繊維を結合する、融点を有さない非熱可塑性の水膨潤フィブリル化繊維とを備え、シート状に形成された耐熱紙であって、前記水膨潤フィブリル化繊維の叩解の程度を０ｍｌ〜２００ｍｌの範囲とできる。
【００２２】
さらにまた第１３の側面に係る耐熱紙によれば、前記水膨潤フィブリル化繊維を、フィブリル化パラ型芳香族ポリアミド繊維、又はフィブリル化アクリル繊維のいずれかとできる。上記構成により、微細パルプを用いたことで、融点によらず水膨潤フィブリル化繊維の立体的構造が保持され、高強度を維持できる。すなわち熱可塑性樹脂をバインダーに使用すると、熱溶融等の高熱時にバインダーが溶融して炭素繊維の交絡点の固定が失われ、炭素繊維のＺ軸方向への配向が損なわれてＺ軸方向の強度補強効果が低下するところ、水膨潤フィブリル化繊維は枝状に分岐した部分によって炭素繊維の配向が維持される結果、Ｚ軸方向の自立性が保たれて強度の低下を回避できる。
【００２３】
さらにまた第１４の側面に係る耐熱紙によれば、前記炭素繊維の平均繊維長さを、０．５ｍｍ〜１３ｍｍとできる。
【００２４】
さらにまた第１５の側面に係る繊維強化耐熱樹脂成型体によれば、上記耐熱紙に熱可塑性樹脂繊維を混抄したプリプレグを、複数枚積層し熱圧成型した繊維強化耐熱樹脂成型体であって、マトリックスとして、１００重量部の炭素繊維に対して、５０重量部〜２０００重量部の熱可塑性樹脂繊維を含めることができる。上記構成により、複数工程に亘ることなく、抄紙と同時にプリプレグを形成でき、製造工程を簡素化できる利点が得られる。
【００２５】
さらにまた第１６の側面に係る繊維強化耐熱樹脂成型体によれば、前記熱可塑性樹脂繊維を、ポリエステル、ポリオレフィン、ポリアミド、ポリイミド、ポリアリーレンスルフィド、ポリカーボネート、ポリエーテルエーテルケトン、フッ素系樹脂から選択される少なくとも一又はこれらの組み合わせとできる。
【００２６】
さらにまた第１７の側面に係る繊維強化耐熱樹脂成型体によれば、前記熱可塑性樹脂繊維を２６％〜９５％、炭素繊維を５％〜６４％、水膨潤フィブリル化繊維を０．２％〜２３％含有含有させることができる。
【００２７】
さらにまた第１８の側面に係る繊維強化耐熱樹脂成型体によれば、上記耐熱紙に熱硬化性樹脂を含浸したプリプレグを、複数枚積層し、熱圧成型した繊維強化耐熱樹脂成型体であって、マトリックスとして、１００重量部の炭素繊維に対して、５０重量部〜１０００重量部の熱硬化性樹脂を含めることができる。上記構成により、耐熱紙の強度を一層向上させることができる。
【００２８】
さらにまた第１９の側面に係る繊維強化耐熱樹脂成型体によれば、前記熱硬化性樹脂を、エポキシ樹脂、フェノール樹脂、メラミン樹脂、ユリア樹脂、ジアリルフタレート樹脂、不飽和ポリエステル樹脂の何れかとできる。
【００２９】
さらにまた第２０の側面に係る繊維強化耐熱樹脂成型体によれば、前記熱硬化性樹脂を２６％〜９１％、炭素繊維を９％〜６４％含有させることができる。
【発明を実施するための形態】
【００３０】
以上の方法で製造されるプリプレグは、複数枚を積層し、加熱、加圧して、繊維強化耐熱樹脂成型体とする状態で、プリプレグの層間の強度を著しく向上できる。それは、抄紙シートを製造する工程で、炭素繊維と水膨潤フィブリル化繊維とを混合している分散液をメッシュコンベアの抄紙面に吸引し、炭素繊維をＸ軸方向とＹ軸方向とＺ軸方向とに配向させ、堆積させてシート状の抄紙シートとしたことで、水膨潤フィブリル化繊維で炭素繊維を交絡できるからである。特に、水膨潤フィブリル化繊維を強固に交絡させることで、水膨潤フィブリル化繊維の物理的な交絡によって炭素繊維をＸ軸方向とＹ軸方向とＺ軸方向とに配向させた状態で結合できる。特に、結合工程における乾燥により、水膨潤フィブリル化繊維中に含まれる水分を除去する際に大きく収縮させることで、物理的な結合によって強固な繊維網が形成され、炭素繊維をＸ軸方向とＹ軸方向とＺ軸方向とに配向させた状態で結合することができる。
【００３１】
このように水膨潤フィブリル化繊維を樹脂バインダーに代えて利用することで、熱可塑性樹脂を用いる場合に比べ、高温時にバインダーが溶融せず、物理的な交絡が維持される結果、特にＺ方向（厚さ方向）の強度の補強効果の低下を抑制でき、高強度の樹脂成型体を得ることが可能となる。
【００３２】
分散液をメッシュコンベアの抄紙面に吸引して堆積すると、メッシュコンベアを透過する水流は、炭素繊維をＺ軸方向に配向させようとする。とくに、炭素繊維の先端部は、網目を通過する水流によって、網目から突出されてＺ軸方向に配向される。このため、メッシュコンベアの表面に堆積される抄紙シートは、その表面にＺ軸方向に配向する繊維が生じて、この繊維が表面から無数に突出する状態となる。
【００３３】
さらに、以上の方法は、繊維の微細な隙間に熱硬化性樹脂を含浸させる工程においても、表面から無数の繊維が突出する状態に保持される。従来の方法では、加熱状態で高い粘度となる熱可塑性樹脂のプラスチックシートを積層して、この高粘度のプラスチックシートが表面から突出している無数の繊維を押し付けて平滑面とする。
【００３４】
これに対して、本発明の方法では、繊維基材の隙間に、未硬化状態にある液状の熱硬化性樹脂を含浸させるので、熱硬化性樹脂がスムーズに繊維の隙間に含浸されて、Ｚ軸方向の配向を保持する。したがって、熱硬化性樹脂を炭素繊維の微細な隙間に含浸させた状態においても、プリプレグ表面には無数の繊維がＺ軸方向に配向され、これが層間の熱硬化性樹脂に埋設されて層間の結合強度を補強する。このため、複数のプリプレグを積層し加熱、加圧して成形される繊維強化耐熱樹脂成型体は、層間の強度を著しく向上できる特徴を実現する。
【００３５】
またプリプレグの製造方法によれば、含浸工程において、繊維基材の表面に、未硬化状態にある熱硬化性樹脂シートを積層して加熱し、熱硬化性樹脂シートを溶融させて未硬化状態にある熱硬化性樹脂を繊維基材の隙間に含浸させることができ、あるいは、繊維基材の隙間、未硬化状態にある液状の熱硬化性樹脂を含浸させることができる。
【００３６】
繊維基材の表面に、未硬化状態にある熱硬化性樹脂シートを積層して加熱する方法は、加熱されると低粘度となる熱硬化性樹脂シートを積層し、これを加熱して繊維の隙間に含浸させるので、低粘度の熱硬化性樹脂をスムーズに繊維の隙間に含浸させてＺ軸方向の配向を保持できる。また、未硬化状態にある熱硬化性樹脂を含浸する方法は、液状の熱硬化性樹脂を、簡単かつ容易に繊維の微細な隙間の内部に含浸させながらＺ軸方向の配向を保持できる。
【００３７】
また炭素繊維の含有量を９重量％〜６４重量％とし、かつ炭素繊維の平均繊維長さを０．５ｍｍ〜１３ｍｍとすることができる。
【００３８】
さらに、メッシュコンベアの網目の隙間を０．０１ｍｍ〜３ｍｍとすることができる。
【００３９】
以上の方法は、分散液を湿式抄紙するメッシュコンベアの網目を大きくしているので、分散液がメッシュコンベアをスムーズに透過して炭素繊維のＺ軸方向の配向作用を大きくする。さらに、炭素繊維の先端部をより長く繊維基材表面から突出させて、繊維強化耐熱樹脂成型体の層間強度をより向上できる。
【００４０】
一方、熱硬化性樹脂をエポキシ樹脂とすることができる。熱硬化性樹脂は、エポキシ樹脂、フェノール樹脂、メラミン樹脂、ユリア樹脂、不飽和ポリエステル樹脂、ジアリルフタレート樹脂の何れかとすることができる。
（繊維強化耐熱樹脂成型体の製造方法）
【００４１】
次に、繊維強化耐熱樹脂成型体の製造方法を説明する。まず、熱硬化性樹脂を用いた場合は、抄紙工程、樹脂含浸工程、成型工程を経て繊維強化耐熱樹脂成型体を製造する。抄紙工程においては、炭素繊維と水膨潤フィブリル化繊維を混抄して、耐熱紙を製造する。ここでは短繊維の炭素繊維をシート状とする。
【００４２】
次に樹脂含浸工程においては、抄紙工程で抄造した耐熱紙に、未硬化の樹脂を含浸させてプリプレグを作製する。ここでは、未硬化状態の熱硬化性樹脂シートを熱転写する方法、あるいは液状の熱硬化性樹脂を含浸させる方法等が利用できる。
【００４３】
そして成型工程においては、樹脂含浸工程で得られたプリプレグを１枚以上積層し、プリフォームを得ると共に、このプリフォームを加熱、加圧して繊維強化耐熱樹脂成型体を製造する。
【００４４】
また、熱硬化性樹脂に代えて、熱可塑性樹脂繊維を用いる場合は、抄紙工程と樹脂含浸工程を同時に行うことができる。すなわち、炭素繊維と水膨潤フィブリル化繊維に加えて、熱可塑性樹脂繊維も同時に混抄し、１工程にてプリプレグを製造することができる。得られたプリプレグは、上記と同様に１又は複数を積層し、熱圧する成型工程を経て繊維強化耐熱樹脂成型体を得ることができる。
熱可塑性樹脂繊維は、炭素繊維１００重量部に対して５０重量部〜２０００重量部を混抄させる。また熱可塑性樹脂繊維の配合比率は１８０重量部〜２０００重量部とすることが好ましい。熱可塑性樹脂を１８０重量部以上とすることによって、炭素繊維がＸ軸、Ｙ軸、Ｚ軸方向に配向している状態で、後に熱圧成形を行って、その繊維間の隙間を溶融した熱可塑性樹脂で埋め、ボイド率を低減することができる。ここでボイドとは、ＣＦＲＰ成形後に成形品に含まれる空気分を意味する。ボイド率を少なくすることで、ＣＦＲＰの強度を向上させることができる。なお熱可塑樹脂を１８０重量部以上とすることで、炭素繊維とフィブリル化繊維と熱可塑樹脂繊維を含むプリプレグの原料配合比率を１００重量％としたとき、炭素繊維の配合比率は３５重量％未満になる。
【００４５】
含浸工程においては、繊維基材の表面に、未硬化状態にある熱硬化性樹脂シートを積層して加熱し、熱硬化性樹脂シートを溶融させて未硬化状態にある熱硬化性樹脂を繊維基材の隙間に含浸させることができ、あるいは、繊維基材の表面に、未硬化状態にある液状の熱硬化性樹脂を含浸して繊維基材の隙間に含浸させることができる。
【００４６】
水膨潤フィブリル化繊維は、熱溶融してバインダー効果を示すものではないが、物理的な絡みによって繊維同士を交絡させることができる。この結果、プリプレグを加熱、加圧し、繊維強化耐熱樹脂成型体とする工程の際にも、繊維の３次元構造が保持され、成形後にも一定の強度が保持される。
【００４７】
成型工程においては、プリプレグを１枚以上積層し、加熱、加圧してプリプレグに含まれる樹脂を軟化させた後に、硬化（熱可塑性樹脂の場合は固化）させて、繊維強化耐熱樹脂成型体を成型する。その際、プリプレグ中にＺ軸方向に配向する炭素繊維が存在するため、プリプレグ間の層間補強繊維となり、３次元方向の繊維補強効果のある繊維強化耐熱樹脂成型体が成型される。
【００４８】
なお特許文献１にも抄紙工程が開示されているものの、またバッチ法であって連続法でない。これに対し本実施の形態によれば連続抄紙が可能であり、熱可塑性樹脂繊維との混抄であれば１段工程でプリプレグを作成でき、生産性に優れる。
【００４９】
以下、本発明の実施例を詳述する。ただし、以下に示す実施例は、本発明の技術思想を具体化するための耐熱紙及びその製造方法、繊維強化耐熱樹脂成型体及びその製造方法を例示するものであって、本発明は耐熱紙及びその製造方法、繊維強化耐熱樹脂成型体及びその製造方法を以下の方法には特定しない。さらに、この明細書は、特許請求の範囲に示される部材を、実施例の部材に特定するものでは決してない。
【００５０】
なお本明細書において耐熱紙とは、炭素繊維と水膨潤フィブリル化繊維を混抄したシートを意味する。またプリプレグとは、上記耐熱紙に熱硬化性樹脂を含浸したシート。もしくは上記耐熱紙に熱可塑繊維を混抄してシートとしたものを意味する。さらにプリフォームとは、上記プリプレグを複数枚積層したものを意味する。さらにまた繊維強化耐熱樹脂成型体とは、上記プリフォームを熱圧し、成型体としたものを意味し、一般にはＦＲＰやＣＦＲＰ等と呼ばれる。
【００５１】
繊維強化耐熱樹脂成型体は、短繊維の炭素繊維をシート状としている繊維基材に熱硬化性樹脂を含浸している複数のプリプレグを積層し、これを加熱、加圧してプリプレグの熱硬化性樹脂を硬化して製造される。
【００５２】
プリプレグは、炭素繊維を繊維基材とするシート加工工程と、このシート加工工程で得られた繊維基材に熱硬化性樹脂を含浸させる含浸工程とで製造される。シート加工工程は、炭素繊維を湿式抄紙してシート状の抄紙シートに加工する抄紙工程と、この抄紙工程で得られる抄紙シートの炭素繊維を水膨潤フィブリル化繊維で結合して繊維基材とする結合工程とからなる。抄紙工程は、水膨潤フィブリル化繊維を、１００重量部の炭素繊維に対して５重量部〜４５重量部加えて分散液に添加すると共に、炭素繊維と水膨潤フィブリル化繊維の添加された分散液をメッシュコンベアの抄紙面に吸引して炭素繊維をＸ軸方向とＹ軸方向とＺ軸方向とに配向させ、堆積してシート状に加工する。特に、抄紙工程においては微小なフィブリルが互いに交絡して繊維網を形成することで、炭素繊維をＸ，Ｙ軸方向のみならず、Ｚ軸方向にも配向できる。
【００５３】
結合工程は、抄紙工程で得られる抄紙シートを加圧、加熱し、脱水して、抄紙シートに含まれる水膨潤フィブリル化繊維を強固に交絡させて水膨潤フィブリル化繊維の物理的な交絡によって炭素繊維をＸ軸方向とＹ軸方向とＺ軸方向とに配向させた状態で結合する。この結合工程において、乾燥によって、水膨潤フィブリル化繊維中に含まれる水分を除去する際に大きく収縮させて、物理的な結合によって強固な繊維網が形成され、炭素繊維をＸ軸方向とＹ軸方向とＺ軸方向とに配向させた状態で結合することができる。なお、水膨潤フィブリル化繊維には、フィブリル化パラ型芳香族ポリアミド繊維や、フィブリル化アクリル繊維等が利用できる。さらに、含浸工程では、繊維基材の隙間に、未硬化状態にある熱硬化性樹脂を含浸させる。
【００５４】
プリプレグは、短繊維の炭素繊維をシート状に加工してなる繊維基材に、未硬化状態にある熱硬化性樹脂を含浸させて製造される。プリプレグは、好ましくは、熱硬化性樹脂の含有量を２６重量部〜９１重量部とし、かつ、炭素繊維の含有量を９重量部〜６４重量部とする。
【００５５】
繊維基材は、抄紙工程において、短繊維の炭素繊維を湿式抄紙してシート状の抄紙シートに加工し、この抄紙シートの炭素繊維を、結合工程において、水膨潤フィブリル化繊維で結合して製造される。
【００５６】
抄紙シートは、抄紙工程において、以下のように湿式抄紙して製造される。
【００５７】
短繊維の炭素繊維を水に懸濁して抄紙用スラリーとし、この抄紙用スラリーを湿式抄紙してシート状とし、これを乾燥して抄紙シートを製造する。炭素繊維は、平均繊維長さを０．５ｍｍ〜１３ｍｍとするものを使用する。
【００５８】
さらに、炭素繊維に加えて、水膨潤フィブリル化繊維を添加して抄紙用スラリーとする。この水膨潤フィブリル化繊維は、フィブリル化パラ型芳香族ポリアミド繊維、又はフィブリル化アクリル繊維のいずれかを使用する。さらに、水膨潤フィブリル化繊維は、これ等を複数種混合したものを使用することもできる。水膨潤フィブリル化繊維は、１００重量部の炭素繊維に対して５重量部〜４５重量部を加えて分散液に添加する。
【００５９】
さらに、分散液には、炭素繊維と水膨潤フィブリル化繊維に加えて、補助繊維を添加することもできる。この補助繊維には、ポリエステル繊維、ポリプロピレン繊維、ポリイミド繊維、ポリエチレン繊維、ポリ酢酸ビニル繊維、ポリビニルアルコール繊維、エチルビニルアルコール繊維、のいずれか又はこれ等を複数種混合したものが使用できる。これらの補助繊維は、例えば、１００重量部の炭素繊維に対して５０重量部〜２０００重量部を加えて分散液に添加することができる。ただ、補助繊維は、必ずしも添加する必要はない。
【００６０】
以上のようにして調製された分散液をメッシュコンベアの抄紙面に吸引して堆積してシート化し抄紙シートとする。このメッシュコンベアは、網目の隙間を０．０１ｍｍ〜３ｍｍとすることができる。このように、分散液をメッシュコンベアの抄紙面に吸引して堆積すると、メッシュコンベアの網目を透過する水流により、炭素繊維が網目から突出してＺ軸方向に配向される。湿式法による抄紙シートの製造においては、湿式の製紙機械としてすでに使用されている長網抄紙機、傾斜金網、抄紙機、円網抄紙機等を利用する。繊維の分散が良いこと、配向性の調整が容易であること等の点からすると、傾斜金網を使用する装置が最適である。
【００６１】
抄紙工程で製造された抄紙シートは、結合工程において、加熱、乾燥して繊維基材とする。
【００６２】
結合工程においては、乾燥により、水膨潤フィブリル化繊維中に含まれる水分が除去される際に大きく収縮して、物理的な結合によって強固な繊維網が形成され、炭素繊維をＸ軸方向とＹ軸方向とＺ軸方向とに配向させた状態で結合することができる。
【００６３】
シート加工工程で製造された繊維基材は、含浸工程において、未硬化の熱硬化性樹脂を含浸させる。繊維基材に含浸させる熱硬化性樹脂は、繊維基材に含浸性を有し、後述する積層工程での取り扱い性が確保できる引張強度を有する未硬化状態の熱硬化性樹脂を使用する。繊維基材に含浸される熱硬化性樹脂には、エポキシ樹脂を使用する。ただ、熱硬化性樹脂には、エポキシ樹脂、フェノール樹脂、メラミン樹脂、ユリア樹脂、不飽和ポリエステル樹脂、ジアリルフタレート樹脂の何れかを使用することもできる。
【００６４】
熱硬化性ＣＦＲＰ用プリプレグの製造における含浸工程は、耐熱紙の表面に、未硬化状態にある熱硬化性樹脂シートを積層して加熱、加圧し、熱硬化性樹脂シートを軟化させて、未硬化状態にある熱硬化性樹脂を繊維基材の隙間に転写させる。
【００６５】
あるいは、耐熱紙に未硬化状態にある液状の熱硬化性樹脂を含浸して、繊維基材の隙間に含浸させてもよい。この繊維基材に樹脂を含浸させたものをプリプレグという。なお、熱硬化性樹脂が繊維基材に含浸する際、低粘度となった熱硬化性樹脂がスムーズに繊維基材内部に含浸されるため、繊維基材の炭素繊維のＸ軸、Ｙ軸、Ｚ軸方向の配向は崩れることなくそのまま保たれる。
【００６６】
以上のようにして製造されたプリプレグを複数枚積層し、これを加熱、加圧してプリプレグの熱硬化性樹脂を硬化させて繊維強化耐熱樹脂成型体を製造する。プリプレグの積層体は、加熱されることにより硬化する熱硬化性樹脂を介して、互いに積層されたプリプレグ同士が層間において強固に結合されて繊維強化耐熱樹脂成型体となる。
【００６７】
以下、実施例により本発明をさらに詳細を説明する。
［実施例１］
【００６８】
実施例１として、耐熱紙（抄紙シート、繊維基材）、熱硬化性樹脂を用いたプリプレグ及び耐熱樹脂成型体を、以下の手順で製造する。
（１）プリプレグの製造工程
［シート加工工程］
１．抄紙工程
【００６９】
炭素繊維として、炭素繊維（ＰＡＮ系、繊維径７μｍ、平均繊維長３ｍｍ）を８５重量部と、バインダーとして水膨潤フィブリル化芳香族ポリアミド繊維（帝人アラミド製、トワロンジェットスパンフィブリッド）１５重量部とを含む組成分を、水中に混合分散し、固形分０．１〜３．０％からなる抄紙用スラリーを調整する。この後、分散剤としてアニオン系ポリアクリル酸ソーダを０．００００２重量部を添加後、この分散液を、網目の隙間を０．３ｍｍとするメッシュコンベアの抄紙面に吸引して堆積してシート化し、抄紙シートとする。この際、微小なフィブリルが互いに交絡して繊維網を形成する。そして、炭素繊維をＸ軸方向とＹ軸方向とＺ軸方向とに配向させた状態で堆積してシート状に加工する。
２．結合工程
【００７０】
抄紙工程で製造された加湿状態の抄紙シートを、加圧、加熱（圧熱）し、脱水して、抄紙シートに含まれる水膨潤フィブリル化繊維を強固に交絡させ、水膨潤フィブリル化繊維の物理的な交絡によって炭素繊維をＸ軸方向とＹ軸方向とＺ軸方向とに配向させた状態で結合し、繊維基材とする。この状態で、繊維基材は、短繊維の炭素繊維が、Ｘ軸方向とＹ軸方向とＺ軸方向とに配向された状態で結合される。特に乾燥によって、水膨潤フィブリル化繊維中に含まれる水分が除去される際に大きく収縮し、物理的な結合によって強固な繊維網を形成し、炭素繊維をＸ軸方向とＹ軸方向とＺ軸方向とに配向させた状態で結合する。このシート加工工程で製造された繊維基材は、３００℃以下の雰囲気下でも熱分解、溶解しなかった。
【００７１】
以上のシート加工工程により、
(1)坪量２５ｇ／ｍ2、厚さ０．１５ｍｍ、密度０．１７ｇ／ｃｍ3、引張強度１．０Ｎ／１５ｍｍ
(2)坪量５０ｇ／ｍ2、厚さ０．３０ｍｍ、密度０．１７ｇ／ｃｍ3、引張強度２．５Ｎ／１５ｍｍ
(3)坪量７０ｇ／ｍ2、厚さ０．４５ｍｍ、密度０．１６ｇ／ｃｍ3、引張強度５．１Ｎ／１５ｍｍとするシートが、それぞれ得られた。
【００７２】
なお、このシートは連続式での抄造が可能であり、それぞれのシートについて、６５０ｍｍ幅×１００ｍ巻きのロールサンプルを抄造した。
［含浸工程］
【００７３】
次に、シート加工工程で製造された繊維基材（ここでは上記(3)坪量７０ｇ／ｍ2を使用した。）に、未硬化の熱硬化性樹脂シートを含浸させる。含浸される熱硬化性樹脂は、エポキシ樹脂を使用する。エポキシ樹脂は、メチルエチルケトンに希釈して、原紙に付着させて熱硬化性樹脂シートとする。希釈濃度は、４０重量％とする。メチルエチルケトンを除去する状態で原紙に付着される熱硬化性樹脂の量は、原紙に対して１７０重量％とする。
【００７４】
以上のようにして、製造された熱硬化性樹脂シートを繊維基材の表面に積層し、さらに加熱して熱硬化性樹脂シートを溶融させて、未硬化の熱硬化性樹脂シートを繊維基材の隙間に含浸させる。これにより、単位面積に対する重量を１９０ｇ／ｍ2とするプリプレグを製造する。このようにして、繊維基材に樹脂を含浸させて得られたものをプリプレグという。
（２）繊維強化耐熱樹脂成型体の製造工程
［積層工程］
【００７５】
以上の工程で製造されたプリプレグを用いて、繊維強化耐熱樹脂成型体を製造する。ここでは、プリプレグを１２枚積層する。
［加熱加圧処理工程］
【００７６】
プリプレグの積層体を、５ＭＰａ、１３０℃条件下における熱圧処理を行う。これにより、プリプレグの熱硬化性樹脂を硬化させて、複数枚のプリプレグを層間で互いに結合してＣＦＲＰを製造する。
（００８９）
【００７７】
以上の工程で製造されたＣＦＲＰは、単位面積に対する重量が２２８０ｇ／ｍ2、厚さ２．０４ｍｍ、密度１．１２ｇ／ｃｍ3であった。
【００７８】
さらに実施例１で製造された繊維強化耐熱樹脂成型体について、引張強度を実施した。この引張強度の測定はＪＩＳ  Ｋ  ７０７３に準じ試験を実施したところ、引張強度１４７ＭＰａであった。
（００９１）
【００７９】
さらに実施例１で製造されたＣＦＲＰについて、曲げ強度（３点曲げ）を実施した。この曲げ強度の測定はＪＩＳ  Ｋ  ７０７４に準じ試験を実施したところ、曲げ強度２２１ＭＰａ、曲げ弾性率３．０ＧＰａであった。
［実施例２］
【００８０】
次に実施例２として、熱可塑性樹脂繊維を用いたプリプレグ及び繊維強化耐熱樹脂成型体を製造する。
（１）プリプレグの製造工程
【００８１】
まず、プリプレグの製造工程を説明する。炭素繊維（ＰＡＮ系、繊維径７μｍ、平均繊維長３ｍｍ）を３０重量部と、バインダーとして、水膨潤フィブリル化芳香族ポリアミド繊維（帝人アラミド製、トワロンジェットスパンフィブリッド）を１５重量部と、マトリックス（母材）となる熱可塑性ナイロン繊維を５５重量部とを含む組成分を、水中に混合分散し、固形分０．１〜３．０％からなる抄紙用スラリーを調整する。
【００８２】
この後、分散剤としてアニオン系ポリアクリル酸ソーダを、０．００００２重量部を添加後、この分散液を、網目の隙間を０．３ｍｍとするメッシュコンベアの抄紙面に吸引して、堆積してシート化し、抄紙シートとする。
【００８３】
以上の抄紙工程により、坪量７８ｇ／ｍ2、厚さ０．４１ｍｍ、密度０．１７ｇ／ｃｍ3、引張強度１４Ｎ／１５ｍｍとするシート（プリプレグ）が得られた。なお、このシートは連続式での抄造が可能であり、６５０ｍｍ幅×１００ｍ巻きのロールサンプルを抄造した。
（２）繊維強化耐熱樹脂成型体の製造工程
【００８４】
次に、繊維強化耐熱樹脂成型体の製造工程を説明する。ここでは、以上の工程で製造されたプリプレグを、２７枚積層する。
【００８５】
さらにプリプレグの積層体を、５ＭＰａ、２５０℃条件下における熱圧処理を行う。これにより、プリプレグの熱可塑性樹脂繊維を軟化、固化させて、複数枚のプリプレグを層間で互いに結合してＣＦＲＴＰを製造する。
【００８６】
以上の工程で製造されたＣＦＲＴＰは、単位面積に対する重量が２１０６ｇ／ｍ2、厚さ２．００ｍｍ、密度１．０５ｇ／ｃｍ3であった。
【００８７】
さらに以上の実施例２で製造された繊維強化熱可塑性樹脂成型体について引張強度を実施した。この引張強度の測定はＪＩＳ  Ｋ  ７０７３に準じ試験を実施したところ、引張強度２００ＭＰａであった。
【産業上の利用可能性】
【００８８】
本発明に係る耐熱紙及びその製造方法、耐熱樹脂成型体及びその前駆体並びにそれらの製造方法は、ＣＦＲＰ、例えばＣＦＲＴＰ（Carbon Fiber Reinforced Thermoplastics：炭素繊維強化熱可塑性樹脂）、ＣＦＲＴＳ（Carbon Fiber Reinforced Thermosets：炭素繊維強化熱硬化性樹脂）等に好適に利用できる。また前駆体であるプリプレグの他、プリプレグから得られる各種製品に対しても好適に利用できる。例えば、耐熱紙として、電磁波吸収及びシールド材、断熱材、電極材料、耐熱フィルター等に好適に利用できる。また繊維強化耐熱樹脂成型体として、例えば乗物用の構成材料（例えば自動車、自転車、列車、航空機、ロケット、エレベーター等）、電子、電気部品の構成材料（例えばパソコン・携帯用の筐体部等）建築、土木構造体用材料、家具等において、好適に利用できる。
【手続補正書】
【提出日】平成26年7月28日(2014.7.28)
【手続補正１】
【補正対象書類名】特許請求の範囲
【補正対象項目名】全文
【補正方法】変更
【補正の内容】
【特許請求の範囲】
【請求項１】
短繊維の炭素繊維をシート状としてなる耐熱紙の、連続式での抄紙が可能な湿式抄紙方法を用いた製造方法であって、
前記炭素繊維と水膨潤フィブリル化繊維とを水中に分散させ、抄紙用スラリーを作製し、前記抄紙用スラリーを分散剤と共にメッシュコンベアの抄紙面に分散させ、強制的に吸引して、前記炭素繊維及び水膨潤フィブリル化繊維を、Ｘ軸方向とＹ軸方向とＺ軸方向とに配向させて堆積し、シート状に加工する抄紙工程と、
前記抄紙シートを加圧、加熱し、脱水して、抄紙シートに含まれる水膨潤フィブリル化繊維を交絡させて水膨潤フィブリル化繊維の物理的な交絡によって炭素繊維をＸ軸方向とＹ軸方向とＺ軸方向とに配向させた状態で結合する結合工程と
を含み、
前記抄紙工程において、前記炭素繊維１００重量部に対して、前記水膨潤フィブリル化繊維を５重量部〜４５重量部添加してすることを特徴とする耐熱紙の製造方法。
【請求項２】
請求項１に記載の耐熱紙の製造方法であって、
前記炭素繊維の平均繊維長さを、０．５ｍｍ〜１３ｍｍとしたことを特徴とする耐熱紙の製造方法。
【請求項３】
請求項１又は２に記載の耐熱紙の製造方法であって、
前記メッシュコンベアの網目の隙間を、０．０１ｍｍ〜３ｍｍとしたことを特徴とする耐熱紙の製造方法。
【請求項４】
請求項１から３のいずれか一に記載の耐熱紙の製造方法であって、
前記水膨潤フィブリル化繊維が、フィブリル化パラ型芳香族ポリアミド繊維、又はフィブリル化アクリル繊維のいずれかであることを特徴とする耐熱紙の製造方法。
【請求項５】
請求項１から４のいずれか一に記載の耐熱紙の製造方法であって、
前記水膨潤フィブリル化繊維の叩解の程度が０ｍｌ〜２００ｍｌの範囲であることを特徴とする耐熱紙の製造方法。
【請求項６】
請求項１から５のいずれか一に記載の耐熱紙の製造方法で得られる耐熱紙に熱可塑性樹脂繊維を混抄したプリプレグを複数枚積層し、熱圧成型した繊維強化耐熱樹脂成型体の製造方法であって、
前記炭素繊維１００重量部に対して、熱可塑性樹脂繊維を５０重量部〜２０００重量部、前記水膨潤フィブリル化繊維と共に混抄させており、
前記熱可塑性樹脂繊維の軟化温度よりも高温で、加熱、加圧して溶融させ、さらに冷却固化させることを特徴とする繊維強化耐熱樹脂成型体の製造方法。
【請求項７】
請求項６に記載の繊維強化耐熱樹脂成型体の製造方法であって、
前記熱可塑性樹脂繊維が、ポリエステル、ポリオレフィン、ポリアミド、ポリイミド、ポリアリーレンスルフィド、ポリカーボネート、ポリエーテルエーテルケトン、フッ素系樹脂から選択される少なくとも一又はこれらの組み合わせであることを特徴とする繊維強化耐熱樹脂成型体の製造方法。
【請求項８】
請求項１から７のいずれか一に記載の耐熱紙の製造方法で得られる耐熱紙に熱硬化性樹脂を含浸したプリプレグを複数枚積層し、熱圧成型した繊維強化耐熱樹脂成型体の製造方法であって、さらに、
前記炭素繊維１００重量部に対して、熱硬化性樹脂を５０重量部〜１０００重量部、含浸させる工程と、
前記含浸された繊維基材を、該熱硬化性樹脂の硬化温度で、加熱、加圧して溶融させ、さらに冷却硬化させる工程とを含むことを特徴とする繊維強化耐熱樹脂成型体の製造方法。
【請求項９】
請求項８に記載の繊維強化耐熱樹脂成型体の製造方法であって、
前記含浸工程が、前記繊維基材の表面に、未硬化状態にある熱硬化性樹脂シートを積層して加熱、加圧し、前記熱硬化性樹脂シートを軟化させて、未硬化状態にある熱硬化性樹脂を繊維基材の隙間に転写させる工程であることを特徴とする繊維強化耐熱樹脂成型体の製造方法。
【請求項１０】
請求項８に記載の繊維強化耐熱樹脂成型体の製造方法であって、
前記含浸工程が、未硬化状態にある液状の熱硬化性樹脂を前記繊維基材に含浸させて、前記繊維基材の隙間に含浸させる工程であることを特徴とする繊維強化耐熱樹脂成型体の製造方法。
【請求項１１】
請求項８から１０のいずれか一に記載の繊維強化耐熱樹脂成型体の製造方法であって、
前記熱硬化性樹脂が、エポキシ樹脂、フェノール樹脂、メラミン樹脂、ユリア樹脂、ジアリルフタレート樹脂、不飽和ポリエステル樹脂の何れかであることを特徴とする繊維強化耐熱樹脂成型体の製造方法。
【請求項１２】
短繊維の炭素繊維と、
前記炭素繊維を結合する、融点を有さない非熱可塑性の水膨潤フィブリル化繊維と
を備え、シート状に形成された耐熱紙であって、
前記水膨潤フィブリル化繊維の叩解の程度が０ｍｌ〜２００ｍｌの範囲であり、
連続抄紙を可能としたことを特徴とする耐熱紙。
【請求項１３】
請求項１２に記載の耐熱紙であって、
前記水膨潤フィブリル化繊維が、フィブリル化パラ型芳香族ポリアミド繊維、又はフィブリル化アクリル繊維のいずれかであることを特徴とする耐熱紙。
【請求項１４】
請求項１２又は１３に記載の耐熱紙であって、
前記炭素繊維の平均繊維長さを、０．５ｍｍ〜１３ｍｍとしてなることを特徴とする耐熱紙。
【請求項１５】
請求項１２から１４のいずれか一に記載の耐熱紙に熱可塑性樹脂繊維を混抄したプリプレグを、複数枚積層し熱圧成型した繊維強化耐熱樹脂成型体であって、
マトリックスとして、１００重量部の炭素繊維に対して、５０重量部〜２０００重量部の熱可塑性樹脂繊維を含んでなることを特徴とする繊維強化耐熱樹脂成型体。
【請求項１６】
請求項１５に記載の繊維強化耐熱樹脂成型体であって、
前記熱可塑性樹脂繊維が、ポリエステル、ポリオレフィン、ポリアミド、ポリイミド、ポリアリーレンスルフィド、ポリカーボネート、ポリエーテルエーテルケトン、フッ素系樹脂から選択される少なくとも一又はこれらの組み合わせであることを特徴とする繊維強化耐熱樹脂成型体。
【請求項１７】
請求項１５又は１６に記載の繊維強化耐熱樹脂成型体であって、
前記熱可塑性樹脂繊維を２６％〜９５％、炭素繊維を５％〜６４％、水膨潤フィブリル化繊維を０．２％〜２３％含有してなることを特徴とする繊維強化耐熱樹脂成型体。
【請求項１８】
請求項１２から１４のいずれか一に記載の耐熱紙に熱硬化性樹脂を含浸したプリプレグを、複数枚積層し、熱圧成型した繊維強化耐熱樹脂成型体であって、
マトリックスとして、１００重量部の炭素繊維に対して、５０重量部〜１０００重量部の熱硬化性樹脂を含んでなることを特徴とする繊維強化耐熱樹脂成型体。
【請求項１９】
請求項１８に記載の繊維強化耐熱樹脂成型体であって、
前記熱硬化性樹脂が、エポキシ樹脂、フェノール樹脂、メラミン樹脂、ユリア樹脂、ジアリルフタレート樹脂、不飽和ポリエステル樹脂の何れかであることを特徴とする繊維強化耐熱樹脂成型体。
【請求項２０】
請求項１８又は１９に記載の繊維強化耐熱樹脂成型体であって、
前記熱硬化性樹脂を２６％〜９１％、炭素繊維を９％〜６４％含有してなることを特徴とする繊維強化耐熱樹脂成型体。
【手続補正２】
【補正対象書類名】明細書
【補正対象項目名】全文
【補正方法】変更
【補正の内容】
【発明の詳細な説明】
【技術分野】
【０００１】
本発明は、炭素繊維を水膨潤フィブリル化繊維でシート状に加工した繊維基材又は熱硬化性樹脂、あるいは熱可塑性樹脂にて補強した繊維基材と、この繊維基材を複数枚積層し熱圧成型してなる繊維強化耐熱樹脂成型体、及びその前駆体並びにそれらの製造方法に関する。
【背景技術】
【０００２】
耐熱性に優れたシート材は、車両や航空機など各種分野に使用されている。特に繊維強化プラスチック（ＦＲＰ）は、埋設される強化繊維でプラスチックが補強されることから、プラスチック単体では到底に実現できない優れた強度を実現する。ＦＲＰに使用される強化繊維には、主としてガラス繊維が使用されるが、アルミニウム繊維やステンレス繊維などの金属繊維、アラミド繊維やＰＢＯ繊維などの有機繊維、及びシリコンカーバイト繊維などの無機繊維なども使用される。さらに近年、極めて優れた物性を示すことから、炭素繊維などの無機繊維なども使用されるようになった。
【０００３】
高強度繊維として炭素繊維を使用する炭素繊維強化プラスチック（Carbon Fiber Reinforced Plastics：ＣＦＲＰ）は、複数のプリプレグを積層してプリフォームとし、これをプレス成形して製作される。プリプレグは、炭素繊維をシート状に加工している高強度繊維基材に熱硬化性樹脂を含浸させて製作される。高強度繊維基材は、連続、もしくは不連続の高強度繊維を一方向に配列させるか、織物加工させるかで製作される（特許文献１及び２参照）。
【先行技術文献】
【特許文献】
【０００４】
【特許文献１】国際公開ＷＯ２００７／０９７４３６号
【特許文献２】特開２０１０−２３５７７９号公報
【発明の概要】
【発明が解決しようとする課題】
【０００５】
特許文献１は、単繊維状の炭素繊維を熱可塑性樹脂中に高含有率で埋設する繊維強化プラスチック成型体を記載している。この繊維強化プラスチック成型体は、炭素繊維の重量平均繊維長（Ｌｗ）を０．５〜１０ｍｍとし、さらに炭素繊維をランダムに配置にすることで、優れた力学特性を実現する。さらに、この繊維強化プラスチック成型体は、繊維状の炭素繊維と、単繊維状の熱可塑性樹脂繊維とを使用することで、炭素繊維をランダムに配置して力学特性を改善する。この繊維強化プラスチック成型体は、所定の長さの炭素繊維と、熱可塑性樹脂繊維を混合して湿式でシート状に加工した後、乾燥してプリプレグとし、複数のプリプレグを積層し、予熱して、金型のキャビティーに配置し、金型のキャビティーで加熱加圧成形することで、熱可塑性樹脂繊維を熱軟化させて、炭素繊維の隙間に含浸させる状態として所定の形状に成形される。
【０００６】
以上の繊維強化プラスチック成型体は、炭素繊維と熱可塑性樹脂繊維とを抄紙してシートとした後、乾燥してプリプレグとする。このプリプレグが複数枚に積層され、予熱した後、金型のキャビティー内で加熱、加圧、成型して所定の形状に成形される。
【０００７】
しかしながら、この方法で製造される繊維強化プラスチック成型体は、炭素繊維のバインダーとして熱可塑性樹脂を用いているため、熱溶融等の高熱時に熱可塑性樹脂が溶融してしまうと、炭素繊維同士の交絡点の固定が損なわれる結果、炭素繊維の３次元構造が崩れるおそれがあった。このような場合には、炭素繊維が特定の方向に配向し易くなって、強度が低下することが起こりうる。
【０００８】
本発明は、従来のこのような問題点を解決するためになされたものである。本発明は、プリプレグを熱圧成型する際にも、繊維の３次元構造を維持でき、耐熱紙及びその製造方法、繊維強化耐熱樹脂成型体及びその前駆体並びにそれらの製造方法を提供することにある。
【課題を解決するための手段及び発明の効果】
【０００９】
上記の目的を達成するため、本発明の第１の側面に係る耐熱紙の製造方法によれば、短繊維の炭素繊維をシート状としてなる耐熱紙の、連続式での抄紙が可能な湿式抄紙方法を用いた製造方法であって、前記炭素繊維と水膨潤フィブリル化繊維とを水中に分散させ、抄紙用スラリーを作製し、前記抄紙用スラリーを分散剤と共にメッシュコンベアの抄紙面に分散させ、強制的に吸引して、前記炭素繊維及び水膨潤フィブリル化繊維を、Ｘ軸方向とＹ軸方向とＺ軸方向とに配向させて堆積し、シート状に加工する抄紙工程と、前記抄紙シートを加圧、加熱し、脱水して、抄紙シートに含まれる水膨潤フィブリル化繊維を交絡させて水膨潤フィブリル化繊維の物理的な交絡によって炭素繊維をＸ軸方向とＹ軸方向とＺ軸方向とに配向させた状態で結合する結合工程とを含み、前記抄紙工程において、前記炭素繊維１００重量部に対して、前記水膨潤フィブリル化繊維を５重量部〜４５重量部添加することができる。
【００１０】
上記構成により、従来のシート材で使用されてきた樹脂製のバインダーに代えて水膨潤フィブリル化繊維を用いたことで、融点によらず水膨潤フィブリル化繊維の立体的構造が保持され、高強度を維持できる。すなわち、通常の熱可塑性樹脂をバインダーに使用すると、熱溶融等の高熱時にバインダーが溶融して炭素繊維の交絡点の固定が失われ、炭素繊維のＺ軸方向すなわち厚さ方向の配向が損なわれて強度が低下するところ、水膨潤フィブリル化繊維の枝状に分岐した部分によって炭素繊維の配向が維持される結果、自立性が保たれて強度の低下を回避され、Ｚ軸方向の補強効果を維持できる。特に、抄紙工程においては微小なフィブリルが互いに交絡して繊維網を形成することで、炭素繊維をＸ，Ｙ軸方向のみならず、Ｚ軸方向にも補強できるのである。また結合工程においては、乾燥により、水膨潤フィブリル化繊維中に含まれる水分が除去される際に大きく収縮して、物理的な結合によって強固な繊維網が形成され、炭素繊維をＸ軸方向とＹ軸方向とＺ軸方向とに配向させた状態で結合することができる。
【００１１】
また第２の側面に係る耐熱紙の製造方法によれば、前記炭素繊維の平均繊維長さを、０．５ｍｍ〜１３ｍｍとすることができる。
【００１２】
さらに第３の側面に係る耐熱紙の製造方法によれば、前記メッシュコンベアの網目の隙間を、０．０１ｍｍ〜３ｍｍとすることができる。
【００１３】
さらにまた第４の側面に係る耐熱紙の製造方法によれば、前記水膨潤フィブリル化繊維を、フィブリル化パラ型芳香族ポリアミド繊維、又はフィブリル化アクリル繊維のいずれかとできる。
【００１４】
さらにまた第５の側面に係る耐熱紙の製造方法によれば、前記水膨潤フィブリル化繊維の叩解の程度を０ｍｌ〜２００ｍｌの範囲とすることができる。
【００１５】
さらにまた第６の側面に係る繊維強化耐熱樹脂成型体の製造方法によれば、上記耐熱紙の製造方法で得られる耐熱紙に熱可塑性樹脂繊維を混抄したプリプレグを複数枚積層し、熱圧成型した繊維強化耐熱樹脂成型体の製造方法であって、前記炭素繊維１００重量部に対して、熱可塑性樹脂繊維を５０重量部〜２０００重量部、前記水膨潤フィブリル化繊維と共に混抄させており、前記熱可塑性樹脂繊維の軟化温度よりも高温で、加熱、加圧して溶融させ、さらに冷却固化させることとができる。これにより、抄紙させる一工程で繊維強化耐熱樹脂成型体の前駆体（プリプレグ）を製造することができる。
【００１６】
さらにまた第７の側面に係る繊維強化耐熱樹脂成型体の製造方法によれば、前記熱可塑性樹脂繊維が、ポリエステル、ポリオレフィン、ポリアミド、ポリイミド、ポリアリーレンスルフィド、ポリカーボネート、ポリエーテルエーテルケトン、フッ素系樹脂から選択される少なくとも一又はこれらの組み合わせとできる。
【００１７】
さらにまた第８の側面に係る繊維強化耐熱樹脂成型体の製造方法によれば、上記耐熱紙の製造方法で得られる耐熱紙に熱硬化性樹脂を含浸したプリプレグを複数枚積層し、熱圧成型した繊維強化耐熱樹脂成型体の製造方法であって、さらに、前記炭素繊維１００重量部に対して、熱硬化性樹脂を５０重量部〜１０００重量部、含浸させる工程と、前記含浸された繊維基材を、該熱硬化性樹脂の硬化温度で、加熱、加圧して溶融させ、さらに冷却硬化させる工程とを含むことができる。上記構成により、耐熱紙の強度を一層向上させることができる。
【００１８】
さらにまた第９の側面に係る繊維強化耐熱樹脂成型体の製造方法によれば、前記含浸工程を、前記繊維基材の表面に、未硬化状態にある熱硬化性樹脂シートを積層して加熱、加圧し、前記熱硬化性樹脂シートを軟化させて、未硬化状態にある熱硬化性樹脂を繊維基材の隙間に転写させる工程とできる。
【００１９】
さらにまた第１０の側面に係る繊維強化耐熱樹脂成型体の製造方法によれば、
前記含浸工程を、未硬化状態にある液状の熱硬化性樹脂を前記繊維基材に含浸させて、前記繊維基材の隙間に含浸させる工程とできる。
【００２０】
さらにまた第１１の側面に係る繊維強化耐熱樹脂成型体の製造方法によれば、前記熱硬化性樹脂を、エポキシ樹脂、フェノール樹脂、メラミン樹脂、ユリア樹脂、ジアリルフタレート樹脂、不飽和ポリエステル樹脂の何れかとできる。
【００２１】
さらにまた第１２の側面に係る耐熱紙によれば、短繊維の炭素繊維と、前記炭素繊維を結合する、融点を有さない非熱可塑性の水膨潤フィブリル化繊維とを備え、シート状に形成された耐熱紙であって、前記水膨潤フィブリル化繊維の叩解の程度を０ｍｌ〜２００ｍｌの範囲とでき、さらに連続抄紙を可能とできる。
【００２２】
さらにまた第１３の側面に係る耐熱紙によれば、前記水膨潤フィブリル化繊維を、フィブリル化パラ型芳香族ポリアミド繊維、又はフィブリル化アクリル繊維のいずれかとできる。上記構成により、微細パルプを用いたことで、融点によらず水膨潤フィブリル化繊維の立体的構造が保持され、高強度を維持できる。すなわち熱可塑性樹脂をバインダーに使用すると、熱溶融等の高熱時にバインダーが溶融して炭素繊維の交絡点の固定が失われ、炭素繊維のＺ軸方向への配向が損なわれてＺ軸方向の強度補強効果が低下するところ、水膨潤フィブリル化繊維は枝状に分岐した部分によって炭素繊維の配向が維持される結果、Ｚ軸方向の自立性が保たれて強度の低下を回避できる。
【００２３】
さらにまた第１４の側面に係る耐熱紙によれば、前記炭素繊維の平均繊維長さを、０．５ｍｍ〜１３ｍｍとできる。
【００２４】
さらにまた第１５の側面に係る繊維強化耐熱樹脂成型体によれば、上記耐熱紙に熱可塑性樹脂繊維を混抄したプリプレグを、複数枚積層し熱圧成型した繊維強化耐熱樹脂成型体であって、マトリックスとして、１００重量部の炭素繊維に対して、５０重量部〜２０００重量部の熱可塑性樹脂繊維を含めることができる。上記構成により、複数工程に亘ることなく、抄紙と同時にプリプレグを形成でき、製造工程を簡素化できる利点が得られる。
【００２５】
さらにまた第１６の側面に係る繊維強化耐熱樹脂成型体によれば、前記熱可塑性樹脂繊維を、ポリエステル、ポリオレフィン、ポリアミド、ポリイミド、ポリアリーレンスルフィド、ポリカーボネート、ポリエーテルエーテルケトン、フッ素系樹脂から選択される少なくとも一又はこれらの組み合わせとできる。
【００２６】
さらにまた第１７の側面に係る繊維強化耐熱樹脂成型体によれば、前記熱可塑性樹脂繊維を２６％〜９５％、炭素繊維を５％〜６４％、水膨潤フィブリル化繊維を０．２％〜２３％含有含有させることができる。
【００２７】
さらにまた第１８の側面に係る繊維強化耐熱樹脂成型体によれば、上記耐熱紙に熱硬化性樹脂を含浸したプリプレグを、複数枚積層し、熱圧成型した繊維強化耐熱樹脂成型体であって、マトリックスとして、１００重量部の炭素繊維に対して、５０重量部〜１０００重量部の熱硬化性樹脂を含めることができる。上記構成により、耐熱紙の強度を一層向上させることができる。
【００２８】
さらにまた第１９の側面に係る繊維強化耐熱樹脂成型体によれば、前記熱硬化性樹脂を、エポキシ樹脂、フェノール樹脂、メラミン樹脂、ユリア樹脂、ジアリルフタレート樹脂、不飽和ポリエステル樹脂の何れかとできる。
【００２９】
さらにまた第２０の側面に係る繊維強化耐熱樹脂成型体によれば、前記熱硬化性樹脂を２６％〜９１％、炭素繊維を９％〜６４％含有させることができる。
【発明を実施するための形態】
【００３０】
以上の方法で製造されるプリプレグは、複数枚を積層し、加熱、加圧して、繊維強化耐熱樹脂成型体とする状態で、プリプレグの層間の強度を著しく向上できる。それは、抄紙シートを製造する工程で、炭素繊維と水膨潤フィブリル化繊維とを混合している分散液をメッシュコンベアの抄紙面に吸引し、炭素繊維をＸ軸方向とＹ軸方向とＺ軸方向とに配向させ、堆積させてシート状の抄紙シートとしたことで、水膨潤フィブリル化繊維で炭素繊維を交絡できるからである。特に、水膨潤フィブリル化繊維を強固に交絡させることで、水膨潤フィブリル化繊維の物理的な交絡によって炭素繊維をＸ軸方向とＹ軸方向とＺ軸方向とに配向させた状態で結合できる。特に、結合工程における乾燥により、水膨潤フィブリル化繊維中に含まれる水分を除去する際に大きく収縮させることで、物理的な結合によって強固な繊維網が形成され、炭素繊維をＸ軸方向とＹ軸方向とＺ軸方向とに配向させた状態で結合することができる。
【００３１】
このように水膨潤フィブリル化繊維を樹脂バインダーに代えて利用することで、熱可塑性樹脂を用いる場合に比べ、高温時にバインダーが溶融せず、物理的な交絡が維持される結果、特にＺ方向（厚さ方向）の強度の補強効果の低下を抑制でき、高強度の樹脂成型体を得ることが可能となる。
【００３２】
分散液をメッシュコンベアの抄紙面に吸引して堆積すると、メッシュコンベアを透過する水流は、炭素繊維をＺ軸方向に配向させようとする。とくに、炭素繊維の先端部は、網目を通過する水流によって、網目から突出されてＺ軸方向に配向される。このため、メッシュコンベアの表面に堆積される抄紙シートは、その表面にＺ軸方向に配向する繊維が生じて、この繊維が表面から無数に突出する状態となる。
【００３３】
さらに、以上の方法は、繊維の微細な隙間に熱硬化性樹脂を含浸させる工程においても、表面から無数の繊維が突出する状態に保持される。従来の方法では、加熱状態で高い粘度となる熱可塑性樹脂のプラスチックシートを積層して、この高粘度のプラスチックシートが表面から突出している無数の繊維を押し付けて平滑面とする。
【００３４】
これに対して、本発明の方法では、繊維基材の隙間に、未硬化状態にある液状の熱硬化性樹脂を含浸させるので、熱硬化性樹脂がスムーズに繊維の隙間に含浸されて、Ｚ軸方向の配向を保持する。したがって、熱硬化性樹脂を炭素繊維の微細な隙間に含浸させた状態においても、プリプレグ表面には無数の繊維がＺ軸方向に配向され、これが層間の熱硬化性樹脂に埋設されて層間の結合強度を補強する。このため、複数のプリプレグを積層し加熱、加圧して成形される繊維強化耐熱樹脂成型体は、層間の強度を著しく向上できる特徴を実現する。
【００３５】
またプリプレグの製造方法によれば、含浸工程において、繊維基材の表面に、未硬化状態にある熱硬化性樹脂シートを積層して加熱し、熱硬化性樹脂シートを溶融させて未硬化状態にある熱硬化性樹脂を繊維基材の隙間に含浸させることができ、あるいは、繊維基材の隙間、未硬化状態にある液状の熱硬化性樹脂を含浸させることができる。
【００３６】
繊維基材の表面に、未硬化状態にある熱硬化性樹脂シートを積層して加熱する方法は、加熱されると低粘度となる熱硬化性樹脂シートを積層し、これを加熱して繊維の隙間に含浸させるので、低粘度の熱硬化性樹脂をスムーズに繊維の隙間に含浸させてＺ軸方向の配向を保持できる。また、未硬化状態にある熱硬化性樹脂を含浸する方法は、液状の熱硬化性樹脂を、簡単かつ容易に繊維の微細な隙間の内部に含浸させながらＺ軸方向の配向を保持できる。
【００３７】
また炭素繊維の含有量を９重量％〜６４重量％とし、かつ炭素繊維の平均繊維長さを０．５ｍｍ〜１３ｍｍとすることができる。
【００３８】
さらに、メッシュコンベアの網目の隙間を０．０１ｍｍ〜３ｍｍとすることができる。
【００３９】
以上の方法は、分散液を湿式抄紙するメッシュコンベアの網目を大きくしているので、分散液がメッシュコンベアをスムーズに透過して炭素繊維のＺ軸方向の配向作用を大きくする。さらに、炭素繊維の先端部をより長く繊維基材表面から突出させて、繊維強化耐熱樹脂成型体の層間強度をより向上できる。
【００４０】
一方、熱硬化性樹脂をエポキシ樹脂とすることができる。熱硬化性樹脂は、エポキシ樹脂、フェノール樹脂、メラミン樹脂、ユリア樹脂、不飽和ポリエステル樹脂、ジアリルフタレート樹脂の何れかとすることができる。
（繊維強化耐熱樹脂成型体の製造方法）
【００４１】
次に、繊維強化耐熱樹脂成型体の製造方法を説明する。まず、熱硬化性樹脂を用いた場合は、抄紙工程、樹脂含浸工程、成型工程を経て繊維強化耐熱樹脂成型体を製造する。抄紙工程においては、炭素繊維と水膨潤フィブリル化繊維を混抄して、耐熱紙を製造する。ここでは短繊維の炭素繊維をシート状とする。
【００４２】
次に樹脂含浸工程においては、抄紙工程で抄造した耐熱紙に、未硬化の樹脂を含浸させてプリプレグを作製する。ここでは、未硬化状態の熱硬化性樹脂シートを熱転写する方法、あるいは液状の熱硬化性樹脂を含浸させる方法等が利用できる。
【００４３】
そして成型工程においては、樹脂含浸工程で得られたプリプレグを１枚以上積層し、プリフォームを得ると共に、このプリフォームを加熱、加圧して繊維強化耐熱樹脂成型体を製造する。
【００４４】
また、熱硬化性樹脂に代えて、熱可塑性樹脂繊維を用いる場合は、抄紙工程と樹脂含浸工程を同時に行うことができる。すなわち、炭素繊維と水膨潤フィブリル化繊維に加えて、熱可塑性樹脂繊維も同時に混抄し、１工程にてプリプレグを製造することができる。得られたプリプレグは、上記と同様に１又は複数を積層し、熱圧する成型工程を経て繊維強化耐熱樹脂成型体を得ることができる。
熱可塑性樹脂繊維は、炭素繊維１００重量部に対して５０重量部〜２０００重量部を混抄させる。また熱可塑性樹脂繊維の配合比率は１８０重量部〜２０００重量部とすることが好ましい。熱可塑性樹脂を１８０重量部以上とすることによって、炭素繊維がＸ軸、Ｙ軸、Ｚ軸方向に配向している状態で、後に熱圧成形を行って、その繊維間の隙間を溶融した熱可塑性樹脂で埋め、ボイド率を低減することができる。ここでボイドとは、ＣＦＲＰ成形後に成形品に含まれる空気分を意味する。ボイド率を少なくすることで、ＣＦＲＰの強度を向上させることができる。なお熱可塑樹脂を１８０重量部以上とすることで、炭素繊維とフィブリル化繊維と熱可塑樹脂繊維を含むプリプレグの原料配合比率を１００重量％としたとき、炭素繊維の配合比率は３５重量％未満になる。
【００４５】
含浸工程においては、繊維基材の表面に、未硬化状態にある熱硬化性樹脂シートを積層して加熱し、熱硬化性樹脂シートを溶融させて未硬化状態にある熱硬化性樹脂を繊維基材の隙間に含浸させることができ、あるいは、繊維基材の表面に、未硬化状態にある液状の熱硬化性樹脂を含浸して繊維基材の隙間に含浸させることができる。
【００４６】
水膨潤フィブリル化繊維は、熱溶融してバインダー効果を示すものではないが、物理的な絡みによって繊維同士を交絡させることができる。この結果、プリプレグを加熱、加圧し、繊維強化耐熱樹脂成型体とする工程の際にも、繊維の３次元構造が保持され、成形後にも一定の強度が保持される。
【００４７】
成型工程においては、プリプレグを１枚以上積層し、加熱、加圧してプリプレグに含まれる樹脂を軟化させた後に、硬化（熱可塑性樹脂の場合は固化）させて、繊維強化耐熱樹脂成型体を成型する。その際、プリプレグ中にＺ軸方向に配向する炭素繊維が存在するため、プリプレグ間の層間補強繊維となり、３次元方向の繊維補強効果のある繊維強化耐熱樹脂成型体が成型される。
【００４８】
なお特許文献１にも抄紙工程が開示されているものの、またバッチ法であって連続法でない。これに対し本実施の形態によれば連続抄紙が可能であり、熱可塑性樹脂繊維との混抄であれば１段工程でプリプレグを作成でき、生産性に優れる。
【００４９】
以下、本発明の実施例を詳述する。ただし、以下に示す実施例は、本発明の技術思想を具体化するための耐熱紙及びその製造方法、繊維強化耐熱樹脂成型体及びその製造方法を例示するものであって、本発明は耐熱紙及びその製造方法、繊維強化耐熱樹脂成型体及びその製造方法を以下の方法には特定しない。さらに、この明細書は、特許請求の範囲に示される部材を、実施例の部材に特定するものでは決してない。
【００５０】
なお本明細書において耐熱紙とは、炭素繊維と水膨潤フィブリル化繊維を混抄したシートを意味する。またプリプレグとは、上記耐熱紙に熱硬化性樹脂を含浸したシート。もしくは上記耐熱紙に熱可塑繊維を混抄してシートとしたものを意味する。さらにプリフォームとは、上記プリプレグを複数枚積層したものを意味する。さらにまた繊維強化耐熱樹脂成型体とは、上記プリフォームを熱圧し、成型体としたものを意味し、一般にはＦＲＰやＣＦＲＰ等と呼ばれる。
【００５１】
繊維強化耐熱樹脂成型体は、短繊維の炭素繊維をシート状としている繊維基材に熱硬化性樹脂を含浸している複数のプリプレグを積層し、これを加熱、加圧してプリプレグの熱硬化性樹脂を硬化して製造される。
【００５２】
プリプレグは、炭素繊維を繊維基材とするシート加工工程と、このシート加工工程で得られた繊維基材に熱硬化性樹脂を含浸させる含浸工程とで製造される。シート加工工程は、炭素繊維を湿式抄紙してシート状の抄紙シートに加工する抄紙工程と、この抄紙工程で得られる抄紙シートの炭素繊維を水膨潤フィブリル化繊維で結合して繊維基材とする結合工程とからなる。抄紙工程は、水膨潤フィブリル化繊維を、１００重量部の炭素繊維に対して５重量部〜４５重量部加えて分散液に添加すると共に、炭素繊維と水膨潤フィブリル化繊維の添加された分散液をメッシュコンベアの抄紙面に吸引して炭素繊維をＸ軸方向とＹ軸方向とＺ軸方向とに配向させ、堆積してシート状に加工する。特に、抄紙工程においては微小なフィブリルが互いに交絡して繊維網を形成することで、炭素繊維をＸ，Ｙ軸方向のみならず、Ｚ軸方向にも配向できる。
【００５３】
結合工程は、抄紙工程で得られる抄紙シートを加圧、加熱し、脱水して、抄紙シートに含まれる水膨潤フィブリル化繊維を強固に交絡させて水膨潤フィブリル化繊維の物理的な交絡によって炭素繊維をＸ軸方向とＹ軸方向とＺ軸方向とに配向させた状態で結合する。この結合工程において、乾燥によって、水膨潤フィブリル化繊維中に含まれる水分を除去する際に大きく収縮させて、物理的な結合によって強固な繊維網が形成され、炭素繊維をＸ軸方向とＹ軸方向とＺ軸方向とに配向させた状態で結合することができる。なお、水膨潤フィブリル化繊維には、フィブリル化パラ型芳香族ポリアミド繊維や、フィブリル化アクリル繊維等が利用できる。さらに、含浸工程では、繊維基材の隙間に、未硬化状態にある熱硬化性樹脂を含浸させる。
【００５４】
プリプレグは、短繊維の炭素繊維をシート状に加工してなる繊維基材に、未硬化状態にある熱硬化性樹脂を含浸させて製造される。プリプレグは、好ましくは、熱硬化性樹脂の含有量を２６重量部〜９１重量部とし、かつ、炭素繊維の含有量を９重量部〜６４重量部とする。
【００５５】
繊維基材は、抄紙工程において、短繊維の炭素繊維を湿式抄紙してシート状の抄紙シートに加工し、この抄紙シートの炭素繊維を、結合工程において、水膨潤フィブリル化繊維で結合して製造される。
【００５６】
抄紙シートは、抄紙工程において、以下のように湿式抄紙して製造される。
【００５７】
短繊維の炭素繊維を水に懸濁して抄紙用スラリーとし、この抄紙用スラリーを湿式抄紙してシート状とし、これを乾燥して抄紙シートを製造する。炭素繊維は、平均繊維長さを０．５ｍｍ〜１３ｍｍとするものを使用する。
【００５８】
さらに、炭素繊維に加えて、水膨潤フィブリル化繊維を添加して抄紙用スラリーとする。この水膨潤フィブリル化繊維は、フィブリル化パラ型芳香族ポリアミド繊維、又はフィブリル化アクリル繊維のいずれかを使用する。さらに、水膨潤フィブリル化繊維は、これ等を複数種混合したものを使用することもできる。水膨潤フィブリル化繊維は、１００重量部の炭素繊維に対して５重量部〜４５重量部を加えて分散液に添加する。
【００５９】
さらに、分散液には、炭素繊維と水膨潤フィブリル化繊維に加えて、補助繊維を添加することもできる。この補助繊維には、ポリエステル繊維、ポリプロピレン繊維、ポリイミド繊維、ポリエチレン繊維、ポリ酢酸ビニル繊維、ポリビニルアルコール繊維、エチルビニルアルコール繊維、のいずれか又はこれ等を複数種混合したものが使用できる。これらの補助繊維は、例えば、１００重量部の炭素繊維に対して５０重量部〜２０００重量部を加えて分散液に添加することができる。ただ、補助繊維は、必ずしも添加する必要はない。
【００６０】
以上のようにして調製された分散液をメッシュコンベアの抄紙面に吸引して堆積してシート化し抄紙シートとする。このメッシュコンベアは、網目の隙間を０．０１ｍｍ〜３ｍｍとすることができる。このように、分散液をメッシュコンベアの抄紙面に吸引して堆積すると、メッシュコンベアの網目を透過する水流により、炭素繊維が網目から突出してＺ軸方向に配向される。湿式法による抄紙シートの製造においては、湿式の製紙機械としてすでに使用されている長網抄紙機、傾斜金網、抄紙機、円網抄紙機等を利用する。繊維の分散が良いこと、配向性の調整が容易であること等の点からすると、傾斜金網を使用する装置が最適である。
【００６１】
抄紙工程で製造された抄紙シートは、結合工程において、加熱、乾燥して繊維基材とする。
【００６２】
結合工程においては、乾燥により、水膨潤フィブリル化繊維中に含まれる水分が除去される際に大きく収縮して、物理的な結合によって強固な繊維網が形成され、炭素繊維をＸ軸方向とＹ軸方向とＺ軸方向とに配向させた状態で結合することができる。
【００６３】
シート加工工程で製造された繊維基材は、含浸工程において、未硬化の熱硬化性樹脂を含浸させる。繊維基材に含浸させる熱硬化性樹脂は、繊維基材に含浸性を有し、後述する積層工程での取り扱い性が確保できる引張強度を有する未硬化状態の熱硬化性樹脂を使用する。繊維基材に含浸される熱硬化性樹脂には、エポキシ樹脂を使用する。ただ、熱硬化性樹脂には、エポキシ樹脂、フェノール樹脂、メラミン樹脂、ユリア樹脂、不飽和ポリエステル樹脂、ジアリルフタレート樹脂の何れかを使用することもできる。
【００６４】
熱硬化性ＣＦＲＰ用プリプレグの製造における含浸工程は、耐熱紙の表面に、未硬化状態にある熱硬化性樹脂シートを積層して加熱、加圧し、熱硬化性樹脂シートを軟化させて、未硬化状態にある熱硬化性樹脂を繊維基材の隙間に転写させる。
【００６５】
あるいは、耐熱紙に未硬化状態にある液状の熱硬化性樹脂を含浸して、繊維基材の隙間に含浸させてもよい。この繊維基材に樹脂を含浸させたものをプリプレグという。なお、熱硬化性樹脂が繊維基材に含浸する際、低粘度となった熱硬化性樹脂がスムーズに繊維基材内部に含浸されるため、繊維基材の炭素繊維のＸ軸、Ｙ軸、Ｚ軸方向の配向は崩れることなくそのまま保たれる。
【００６６】
以上のようにして製造されたプリプレグを複数枚積層し、これを加熱、加圧してプリプレグの熱硬化性樹脂を硬化させて繊維強化耐熱樹脂成型体を製造する。プリプレグの積層体は、加熱されることにより硬化する熱硬化性樹脂を介して、互いに積層されたプリプレグ同士が層間において強固に結合されて繊維強化耐熱樹脂成型体となる。
【００６７】
以下、実施例により本発明をさらに詳細を説明する。
［実施例１］
【００６８】
実施例１として、耐熱紙（抄紙シート、繊維基材）、熱硬化性樹脂を用いたプリプレグ及び耐熱樹脂成型体を、以下の手順で製造する。
（１）プリプレグの製造工程
［シート加工工程］
１．抄紙工程
【００６９】
炭素繊維として、炭素繊維（ＰＡＮ系、繊維径７μｍ、平均繊維長３ｍｍ）を８５重量部と、バインダーとして水膨潤フィブリル化芳香族ポリアミド繊維（帝人アラミド製、トワロンジェットスパンフィブリッド）１５重量部とを含む組成分を、水中に混合分散し、固形分０．１〜３．０％からなる抄紙用スラリーを調整する。この後、分散剤としてアニオン系ポリアクリル酸ソーダを０．００００２重量部を添加後、この分散液を、網目の隙間を０．３ｍｍとするメッシュコンベアの抄紙面に吸引して堆積してシート化し、抄紙シートとする。この際、微小なフィブリルが互いに交絡して繊維網を形成する。そして、炭素繊維をＸ軸方向とＹ軸方向とＺ軸方向とに配向させた状態で堆積してシート状に加工する。
２．結合工程
【００７０】
抄紙工程で製造された加湿状態の抄紙シートを、加圧、加熱（圧熱）し、脱水して、抄紙シートに含まれる水膨潤フィブリル化繊維を強固に交絡させ、水膨潤フィブリル化繊維の物理的な交絡によって炭素繊維をＸ軸方向とＹ軸方向とＺ軸方向とに配向させた状態で結合し、繊維基材とする。この状態で、繊維基材は、短繊維の炭素繊維が、Ｘ軸方向とＹ軸方向とＺ軸方向とに配向された状態で結合される。特に乾燥によって、水膨潤フィブリル化繊維中に含まれる水分が除去される際に大きく収縮し、物理的な結合によって強固な繊維網を形成し、炭素繊維をＸ軸方向とＹ軸方向とＺ軸方向とに配向させた状態で結合する。
【００７１】
以上のシート加工工程により、
(1)坪量２５ｇ／ｍ2、厚さ０．１５ｍｍ、密度０．１７ｇ／ｃｍ3、引張強度１．０Ｎ／１５ｍｍ
(2)坪量５０ｇ／ｍ2、厚さ０．３０ｍｍ、密度０．１７ｇ／ｃｍ3、引張強度２．５Ｎ／１５ｍｍ
(3)坪量７０ｇ／ｍ2、厚さ０．４５ｍｍ、密度０．１６ｇ／ｃｍ3、引張強度５．１Ｎ／１５ｍｍとするシートが、それぞれ得られた。
【００７２】
なお、このシートは連続式での抄造が可能であり、それぞれのシートについて、６５０ｍｍ幅×１００ｍ巻きのロールサンプルを抄造した。
［含浸工程］
【００７３】
次に、シート加工工程で製造された繊維基材（ここでは上記(3)坪量７０ｇ／ｍ2を使用した。）に、未硬化の熱硬化性樹脂シートを含浸させる。含浸される熱硬化性樹脂は、エポキシ樹脂を使用する。エポキシ樹脂は、メチルエチルケトンに希釈して、原紙に付着させて熱硬化性樹脂シートとする。希釈濃度は、４０重量％とする。メチルエチルケトンを除去する状態で原紙に付着される熱硬化性樹脂の量は、原紙に対して１７０重量％とする。
【００７４】
以上のようにして、製造された熱硬化性樹脂シートを繊維基材の表面に積層し、さらに加熱して熱硬化性樹脂シートを溶融させて、未硬化の熱硬化性樹脂シートを繊維基材の隙間に含浸させる。これにより、単位面積に対する重量を１９０ｇ／ｍ2とするプリプレグを製造する。このようにして、繊維基材に樹脂を含浸させて得られたものをプリプレグという。
（２）繊維強化耐熱樹脂成型体の製造工程
［積層工程］
【００７５】
以上の工程で製造されたプリプレグを用いて、繊維強化耐熱樹脂成型体を製造する。ここでは、プリプレグを１２枚積層する。
［加熱加圧処理工程］
【００７６】
プリプレグの積層体を、５ＭＰａ、１３０℃条件下における熱圧処理を行う。これにより、プリプレグの熱硬化性樹脂を硬化させて、複数枚のプリプレグを層間で互いに結合してＣＦＲＰを製造する。
（００８９）
【００７７】
以上の工程で製造されたＣＦＲＰは、単位面積に対する重量が２２８０ｇ／ｍ2、厚さ２．０４ｍｍ、密度１．１２ｇ／ｃｍ3であった。
【００７８】
さらに実施例１で製造された繊維強化耐熱樹脂成型体について、引張強度を実施した。この引張強度の測定はＪＩＳ  Ｋ  ７０７３に準じ試験を実施したところ、引張強度１４７ＭＰａであった。
（００９１）
【００７９】
さらに実施例１で製造されたＣＦＲＰについて、曲げ強度（３点曲げ）を実施した。この曲げ強度の測定はＪＩＳ  Ｋ  ７０７４に準じ試験を実施したところ、曲げ強度２２１ＭＰａ、曲げ弾性率３．０ＧＰａであった。
［実施例２］
【００８０】
次に実施例２として、熱可塑性樹脂繊維を用いたプリプレグ及び繊維強化耐熱樹脂成型体を製造する。
（１）プリプレグの製造工程
【００８１】
まず、プリプレグの製造工程を説明する。炭素繊維（ＰＡＮ系、繊維径７μｍ、平均繊維長３ｍｍ）を３０重量部と、バインダーとして、水膨潤フィブリル化芳香族ポリアミド繊維（帝人アラミド製、トワロンジェットスパンフィブリッド）を１５重量部と、マトリックス（母材）となる熱可塑性ナイロン繊維を５５重量部とを含む組成分を、水中に混合分散し、固形分０．１〜３．０％からなる抄紙用スラリーを調整する。
【００８２】
この後、分散剤としてアニオン系ポリアクリル酸ソーダを、０．００００２重量部を添加後、この分散液を、網目の隙間を０．３ｍｍとするメッシュコンベアの抄紙面に吸引して、堆積してシート化し、抄紙シートとする。
【００８３】
以上の抄紙工程により、坪量７８ｇ／ｍ2、厚さ０．４１ｍｍ、密度０．１７ｇ／ｃｍ3、引張強度１４Ｎ／１５ｍｍとするシート（プリプレグ）が得られた。なお、このシートは連続式での抄造が可能であり、６５０ｍｍ幅×１００ｍ巻きのロールサンプルを抄造した。
（２）繊維強化耐熱樹脂成型体の製造工程
【００８４】
次に、繊維強化耐熱樹脂成型体の製造工程を説明する。ここでは、以上の工程で製造されたプリプレグを、２７枚積層する。
【００８５】
さらにプリプレグの積層体を、５ＭＰａ、２５０℃条件下における熱圧処理を行う。これにより、プリプレグの熱可塑性樹脂繊維を軟化、固化させて、複数枚のプリプレグを層間で互いに結合してＣＦＲＴＰを製造する。
【００８６】
以上の工程で製造されたＣＦＲＴＰは、単位面積に対する重量が２１０６ｇ／ｍ2、厚さ２．００ｍｍ、密度１．０５ｇ／ｃｍ3であった。
【００８７】
さらに以上の実施例２で製造された繊維強化熱可塑性樹脂成型体について引張強度を実施した。この引張強度の測定はＪＩＳ  Ｋ  ７０７３に準じ試験を実施したところ、引張強度２００ＭＰａであった。
【産業上の利用可能性】
【００８８】
本発明に係る耐熱紙及びその製造方法、耐熱樹脂成型体及びその前駆体並びにそれらの製造方法は、ＣＦＲＰ、例えばＣＦＲＴＰ（Carbon Fiber Reinforced Thermoplastics：炭素繊維強化熱可塑性樹脂）、ＣＦＲＴＳ（Carbon Fiber Reinforced Thermosets：炭素繊維強化熱硬化性樹脂）等に好適に利用できる。また前駆体であるプリプレグの他、プリプレグから得られる各種製品に対しても好適に利用できる。例えば、耐熱紙として、電磁波吸収及びシールド材、断熱材、電極材料、耐熱フィルター等に好適に利用できる。また繊維強化耐熱樹脂成型体として、例えば乗物用の構成材料（例えば自動車、自転車、列車、航空機、ロケット、エレベーター等）、電子、電気部品の構成材料（例えばパソコン・携帯用の筐体部等）建築、土木構造体用材料、家具等において、好適に利用できる。
【手続補正書】
【提出日】平成26年11月10日(2014.11.10)
【手続補正１】
【補正対象書類名】特許請求の範囲
【補正対象項目名】全文
【補正方法】変更
【補正の内容】
【特許請求の範囲】
【請求項１】
短繊維の炭素繊維をシート状としてなる、連続式での抄紙が可能な湿式抄紙方法を用いて製造した耐熱紙を積層した繊維強化耐熱樹脂成型体の製造方法であって、
前記炭素繊維と水膨潤フィブリル化繊維とを水中に分散させ、抄紙用スラリーを作製し、前記抄紙用スラリーを分散剤と共にメッシュコンベアの抄紙面に分散させ、強制的に吸引して、前記炭素繊維及び水膨潤フィブリル化繊維を、Ｘ軸方向とＹ軸方向とＺ軸方向とに配向させて堆積し、シート状に加工する抄紙工程と、
前記抄紙シートを加圧、加熱し、脱水して、抄紙シートに含まれる水膨潤フィブリル化繊維を交絡させて水膨潤フィブリル化繊維の物理的な交絡によって炭素繊維をＸ軸方向とＹ軸方向とＺ軸方向とに配向させた状態で結合する結合工程と、
得られた耐熱紙に熱可塑性樹脂繊維を混抄又は熱硬化性樹脂を含浸したプリプレグを複数枚積層し、熱圧成型する工程と
を含み、
前記抄紙工程において、前記炭素繊維１００重量部に対して、前記水膨潤フィブリル化繊維を５重量部〜４５重量部添加してすることを特徴とする繊維強化耐熱樹脂成型体の製造方法。
【請求項２】
請求項１に記載の繊維強化耐熱樹脂成型体の製造方法であって、
前記炭素繊維の平均繊維長さを、０．５ｍｍ〜１３ｍｍとしたことを特徴とする繊維強化耐熱樹脂成型体の製造方法。
【請求項３】
請求項１又は２に記載の繊維強化耐熱樹脂成型体の製造方法であって、
前記メッシュコンベアの網目の隙間を、０．０１ｍｍ〜３ｍｍとしたことを特徴とする繊維強化耐熱樹脂成型体の製造方法。
【請求項４】
請求項１から３のいずれか一に記載の繊維強化耐熱樹脂成型体の製造方法であって、
前記水膨潤フィブリル化繊維が、フィブリル化パラ型芳香族ポリアミド繊維、又はフィブリル化アクリル繊維のいずれかであることを特徴とする繊維強化耐熱樹脂成型体の製造方法。
【請求項５】
請求項１から４のいずれか一に記載の繊維強化耐熱樹脂成型体の製造方法であって、
前記水膨潤フィブリル化繊維の叩解の程度が０ｍｌ〜２００ｍｌの範囲であることを特徴とする繊維強化耐熱樹脂成型体の製造方法。
【請求項６】
請求項１から５のいずれか一に記載の繊維強化耐熱樹脂成型体の製造方法であって、
前記炭素繊維１００重量部に対して、熱可塑性樹脂繊維を５０重量部〜２０００重量部、前記水膨潤フィブリル化繊維と共に混抄させており、
前記熱可塑性樹脂繊維の軟化温度よりも高温で、加熱、加圧して溶融させ、さらに冷却固化させることを特徴とする繊維強化耐熱樹脂成型体の製造方法。
【請求項７】
請求項６に記載の繊維強化耐熱樹脂成型体の製造方法であって、
前記熱可塑性樹脂繊維が、ポリエステル、ポリオレフィン、ポリアミド、ポリイミド、ポリアリーレンスルフィド、ポリカーボネート、ポリエーテルエーテルケトン、フッ素系樹脂から選択される少なくとも一又はこれらの組み合わせであることを特徴とする繊維強化耐熱樹脂成型体の製造方法。
【請求項８】
請求項１から５のいずれか一に記載の繊維強化耐熱樹脂成型体の製造方法であって、さらに、
前記炭素繊維１００重量部に対して、熱硬化性樹脂を５０重量部〜１０００重量部、含浸させる工程と、
前記含浸された繊維基材を、該熱硬化性樹脂の硬化温度で、加熱、加圧して溶融させ、さらに冷却硬化させる工程とを含むことを特徴とする繊維強化耐熱樹脂成型体の製造方法。
【請求項９】
請求項８に記載の繊維強化耐熱樹脂成型体の製造方法であって、
前記含浸工程が、前記繊維基材の表面に、未硬化状態にある熱硬化性樹脂シートを積層して加熱、加圧し、前記熱硬化性樹脂シートを軟化させて、未硬化状態にある熱硬化性樹脂を繊維基材の隙間に転写させる工程であることを特徴とする繊維強化耐熱樹脂成型体の製造方法。
【請求項１０】
請求項８に記載の繊維強化耐熱樹脂成型体の製造方法であって、
前記含浸工程が、未硬化状態にある液状の熱硬化性樹脂を前記繊維基材に含浸させて、前記繊維基材の隙間に含浸させる工程であることを特徴とする繊維強化耐熱樹脂成型体の製造方法。
【請求項１１】
請求項８から１０のいずれか一に記載の繊維強化耐熱樹脂成型体の製造方法であって、
前記熱硬化性樹脂が、エポキシ樹脂、フェノール樹脂、メラミン樹脂、ユリア樹脂、ジアリルフタレート樹脂、不飽和ポリエステル樹脂の何れかであることを特徴とする繊維強化耐熱樹脂成型体の製造方法。
【請求項１２】
請求項１から１１のいずれか一に記載の繊維強化耐熱樹脂成型体の製造方法で製造された繊維強化耐熱樹脂成型体。
【請求項１３】
短繊維の炭素繊維と、前記炭素繊維を結合する、融点を有さない非熱可塑性の水膨潤フィブリル化繊維とを備えるシートに熱可塑性樹脂繊維を混抄したプリプレグを、複数枚積層し熱圧成型した繊維強化耐熱樹脂成型体であって、
前記水膨潤フィブリル化繊維の叩解の程度が０ｍｌ〜２００ｍｌの範囲であり、
前記水膨潤フィブリル化繊維の物理的な交絡によって炭素繊維がＸ軸方向とＹ軸方向とＺ軸方向とに配向させた状態で結合されており、
マトリックスとして、１００重量部の炭素繊維に対して、５０重量部〜２０００重量部の熱可塑性樹脂繊維を含んでなることを特徴とする繊維強化耐熱樹脂成型体。
【請求項１４】
請求項１３に記載の繊維強化耐熱樹脂成型体であって、
前記熱可塑性樹脂繊維が、ポリエステル、ポリオレフィン、ポリアミド、ポリイミド、ポリアリーレンスルフィド、ポリカーボネート、ポリエーテルエーテルケトン、フッ素系樹脂から選択される少なくとも一又はこれらの組み合わせであることを特徴とする繊維強化耐熱樹脂成型体。
【請求項１５】
請求項１３又は１４に記載の繊維強化耐熱樹脂成型体であって、
前記熱可塑性樹脂繊維を２６％〜９５％、炭素繊維を５％〜６４％、水膨潤フィブリル化繊維を０．２％〜２３％含有してなることを特徴とする繊維強化耐熱樹脂成型体。
【請求項１６】
短繊維の炭素繊維と、前記炭素繊維を結合する、融点を有さない非熱可塑性の水膨潤フィブリル化繊維とを備えるシートに熱硬化性樹脂を含浸したプリプレグを、複数枚積層し、熱圧成型した繊維強化耐熱樹脂成型体であって、
前記水膨潤フィブリル化繊維の叩解の程度が０ｍｌ〜２００ｍｌの範囲であり、
前記水膨潤フィブリル化繊維の物理的な交絡によって炭素繊維がＸ軸方向とＹ軸方向とＺ軸方向とに配向させた状態で結合されており、
マトリックスとして、１００重量部の炭素繊維に対して、５０重量部〜１０００重量部の熱硬化性樹脂を含んでなることを特徴とする繊維強化耐熱樹脂成型体。
【請求項１７】
請求項１６に記載の繊維強化耐熱樹脂成型体であって、
前記熱硬化性樹脂が、エポキシ樹脂、フェノール樹脂、メラミン樹脂、ユリア樹脂、ジアリルフタレート樹脂、不飽和ポリエステル樹脂の何れかであることを特徴とする繊維強化耐熱樹脂成型体。
【請求項１８】
請求項１６又は１７に記載の繊維強化耐熱樹脂成型体であって、
前記熱硬化性樹脂を２６％〜９１％、炭素繊維を９％〜６４％含有してなることを特徴とする繊維強化耐熱樹脂成型体。
【請求項１９】
請求項１３から１８のいずれか一に記載の繊維強化耐熱樹脂成型体用のプリプレグ。
【手続補正２】
【補正対象書類名】明細書
【補正対象項目名】全文
【補正方法】変更
【補正の内容】
【発明の詳細な説明】
【技術分野】
【０００１】
本発明は、炭素繊維を水膨潤フィブリル化繊維でシート状に加工した繊維基材又は熱硬化性樹脂、あるいは熱可塑性樹脂にて補強した繊維基材と、この繊維基材を複数枚積層し熱圧成型してなる繊維強化耐熱樹脂成型体、及びその前駆体並びにそれらの製造方法に関する。
【背景技術】
【０００２】
耐熱性に優れたシート材は、車両や航空機など各種分野に使用されている。特に繊維強化プラスチック（ＦＲＰ）は、埋設される強化繊維でプラスチックが補強されることから、プラスチック単体では到底に実現できない優れた強度を実現する。ＦＲＰに使用される強化繊維には、主としてガラス繊維が使用されるが、アルミニウム繊維やステンレス繊維などの金属繊維、アラミド繊維やＰＢＯ繊維などの有機繊維、及びシリコンカーバイト繊維などの無機繊維なども使用される。さらに近年、極めて優れた物性を示すことから、炭素繊維などの無機繊維なども使用されるようになった。
【０００３】
高強度繊維として炭素繊維を使用する炭素繊維強化プラスチック（Carbon Fiber Reinforced Plastics：ＣＦＲＰ）は、複数のプリプレグを積層してプリフォームとし、これをプレス成形して製作される。プリプレグは、炭素繊維をシート状に加工している高強度繊維基材に熱硬化性樹脂を含浸させて製作される。高強度繊維基材は、連続、もしくは不連続の高強度繊維を一方向に配列させるか、織物加工させるかで製作される（特許文献１及び２参照）。
【先行技術文献】
【特許文献】
【０００４】
【特許文献１】国際公開ＷＯ２００７／０９７４３６号
【特許文献２】特開２０１０−２３５７７９号公報
【発明の概要】
【発明が解決しようとする課題】
【０００５】
特許文献１は、単繊維状の炭素繊維を熱可塑性樹脂中に高含有率で埋設する繊維強化プラスチック成型体を記載している。この繊維強化プラスチック成型体は、炭素繊維の重量平均繊維長（Ｌｗ）を０．５〜１０ｍｍとし、さらに炭素繊維をランダムに配置にすることで、優れた力学特性を実現する。さらに、この繊維強化プラスチック成型体は、繊維状の炭素繊維と、単繊維状の熱可塑性樹脂繊維とを使用することで、炭素繊維をランダムに配置して力学特性を改善する。この繊維強化プラスチック成型体は、所定の長さの炭素繊維と、熱可塑性樹脂繊維を混合して湿式でシート状に加工した後、乾燥してプリプレグとし、複数のプリプレグを積層し、予熱して、金型のキャビティーに配置し、金型のキャビティーで加熱加圧成形することで、熱可塑性樹脂繊維を熱軟化させて、炭素繊維の隙間に含浸させる状態として所定の形状に成形される。
【０００６】
以上の繊維強化プラスチック成型体は、炭素繊維と熱可塑性樹脂繊維とを抄紙してシートとした後、乾燥してプリプレグとする。このプリプレグが複数枚に積層され、予熱した後、金型のキャビティー内で加熱、加圧、成型して所定の形状に成形される。
【０００７】
しかしながら、この方法で製造される繊維強化プラスチック成型体は、炭素繊維のバインダーとして熱可塑性樹脂を用いているため、熱溶融等の高熱時に熱可塑性樹脂が溶融してしまうと、炭素繊維同士の交絡点の固定が損なわれる結果、炭素繊維の３次元構造が崩れるおそれがあった。このような場合には、炭素繊維が特定の方向に配向し易くなって、強度が低下することが起こりうる。
【０００８】
本発明は、従来のこのような問題点を解決するためになされたものである。本発明は、プリプレグを熱圧成型する際にも、繊維の３次元構造を維持でき、耐熱紙及びその製造方法、繊維強化耐熱樹脂成型体及びその前駆体並びにそれらの製造方法を提供することにある。
【課題を解決するための手段及び発明の効果】
【０００９】
上記の目的を達成するため、本発明の第１の側面に係る繊維強化耐熱樹脂成型体の製造方法によれば、短繊維の炭素繊維をシート状としてなる、連続式での抄紙が可能な湿式抄紙方法を用いて製造した耐熱紙を積層した繊維強化耐熱樹脂成型体の製造方法であって、前記炭素繊維と水膨潤フィブリル化繊維とを水中に分散させ、抄紙用スラリーを作製し、前記抄紙用スラリーを分散剤と共にメッシュコンベアの抄紙面に分散させ、強制的に吸引して、前記炭素繊維及び水膨潤フィブリル化繊維を、Ｘ軸方向とＹ軸方向とＺ軸方向とに配向させて堆積し、シート状に加工する抄紙工程と、前記抄紙シートを加圧、加熱し、脱水して、抄紙シートに含まれる水膨潤フィブリル化繊維を交絡させて水膨潤フィブリル化繊維の物理的な交絡によって炭素繊維をＸ軸方向とＹ軸方向とＺ軸方向とに配向させた状態で結合する結合工程と、得られた耐熱紙に熱可塑性樹脂繊維を混抄又は熱硬化性樹脂を含浸したプリプレグを複数枚積層し、熱圧成型する工程とを含み、前記抄紙工程において、前記炭素繊維１００重量部に対して、前記水膨潤フィブリル化繊維を５重量部〜４５重量部添加することができる。
【００１０】
上記構成により、従来のシート材で使用されてきた樹脂製のバインダーに代えて水膨潤フィブリル化繊維を用いたことで、融点によらず水膨潤フィブリル化繊維の立体的構造が保持され、高強度を維持できる。すなわち、通常の熱可塑性樹脂をバインダーに使用すると、熱溶融等の高熱時にバインダーが溶融して炭素繊維の交絡点の固定が失われ、炭素繊維のＺ軸方向すなわち厚さ方向の配向が損なわれて強度が低下するところ、水膨潤フィブリル化繊維の枝状に分岐した部分によって炭素繊維の配向が維持される結果、自立性が保たれて強度の低下を回避され、Ｚ軸方向の補強効果を維持できる。特に、抄紙工程においては微小なフィブリルが互いに交絡して繊維網を形成することで、炭素繊維をＸ，Ｙ軸方向のみならず、Ｚ軸方向にも補強できるのである。また結合工程においては、乾燥により、水膨潤フィブリル化繊維中に含まれる水分が除去される際に大きく収縮して、物理的な結合によって強固な繊維網が形成され、炭素繊維をＸ軸方向とＹ軸方向とＺ軸方向とに配向させた状態で結合することができる。
【００１１】
また第２の側面に係る繊維強化耐熱樹脂成型体の製造方法によれば、前記炭素繊維の平均繊維長さを、０．５ｍｍ〜１３ｍｍとすることができる。
【００１２】
さらに第３の側面に係る繊維強化耐熱樹脂成型体の製造方法によれば、前記メッシュコンベアの網目の隙間を、０．０１ｍｍ〜３ｍｍとすることができる。
【００１３】
さらにまた第４の側面に係る繊維強化耐熱樹脂成型体の製造方法によれば、前記水膨潤フィブリル化繊維を、フィブリル化パラ型芳香族ポリアミド繊維、又はフィブリル化アクリル繊維のいずれかとできる。
【００１４】
さらにまた第５の側面に係る繊維強化耐熱樹脂成型体の製造方法によれば、前記水膨潤フィブリル化繊維の叩解の程度を０ｍｌ〜２００ｍｌの範囲とすることができる。
【００１５】
さらにまた第６の側面に係る繊維強化耐熱樹脂成型体の製造方法によれば、前記炭素繊維１００重量部に対して、熱可塑性樹脂繊維を５０重量部〜２０００重量部、前記水膨潤フィブリル化繊維と共に混抄させており、前記熱可塑性樹脂繊維の軟化温度よりも高温で、加熱、加圧して溶融させ、さらに冷却固化させることとができる。これにより、抄紙させる一工程で繊維強化耐熱樹脂成型体の前駆体（プリプレグ）を製造することができる。
【００１６】
さらにまた第７の側面に係る繊維強化耐熱樹脂成型体の製造方法によれば、前記熱可塑性樹脂繊維が、ポリエステル、ポリオレフィン、ポリアミド、ポリイミド、ポリアリーレンスルフィド、ポリカーボネート、ポリエーテルエーテルケトン、フッ素系樹脂から選択される少なくとも一又はこれらの組み合わせとできる。
【００１７】
さらにまた第８の側面に係る繊維強化耐熱樹脂成型体の製造方法によれば、さらに、前記炭素繊維１００重量部に対して、熱硬化性樹脂を５０重量部〜１０００重量部、含浸させる工程と、前記含浸された繊維基材を、該熱硬化性樹脂の硬化温度で、加熱、加圧して溶融させ、さらに冷却硬化させる工程とを含むことができる。上記構成により、耐熱紙の強度を一層向上させることができる。
【００１８】
さらにまた第９の側面に係る繊維強化耐熱樹脂成型体の製造方法によれば、前記含浸工程を、前記繊維基材の表面に、未硬化状態にある熱硬化性樹脂シートを積層して加熱、加圧し、前記熱硬化性樹脂シートを軟化させて、未硬化状態にある熱硬化性樹脂を繊維基材の隙間に転写させる工程とできる。
【００１９】
さらにまた第１０の側面に係る繊維強化耐熱樹脂成型体の製造方法によれば、
前記含浸工程を、未硬化状態にある液状の熱硬化性樹脂を前記繊維基材に含浸させて、前記繊維基材の隙間に含浸させる工程とできる。
【００２０】
さらにまた第１１の側面に係る繊維強化耐熱樹脂成型体の製造方法によれば、前記熱硬化性樹脂を、エポキシ樹脂、フェノール樹脂、メラミン樹脂、ユリア樹脂、ジアリルフタレート樹脂、不飽和ポリエステル樹脂の何れかとできる。
【００２１】
さらにまた第１２の側面に係る繊維強化耐熱樹脂成型体は、上記繊維強化耐熱樹脂成型体の製造方法で製造されたものである。
【００２２】
【００２３】
【００２４】
さらにまた第１３の側面に係る繊維強化耐熱樹脂成型体によれば、短繊維の炭素繊維と、前記炭素繊維を結合する、融点を有さない非熱可塑性の水膨潤フィブリル化繊維とを備えるシートに熱可塑性樹脂繊維を混抄したプリプレグを、複数枚積層し熱圧成型した繊維強化耐熱樹脂成型体であって、前記水膨潤フィブリル化繊維の叩解の程度が０ｍｌ〜２００ｍｌの範囲であり、前記水膨潤フィブリル化繊維の物理的な交絡によって炭素繊維がＸ軸方向とＹ軸方向とＺ軸方向とに配向させた状態で結合されており、マトリックスとして、１００重量部の炭素繊維に対して、５０重量部〜２０００重量部の熱可塑性樹脂繊維を含めることができる。上記構成により、複数工程に亘ることなく、抄紙と同時にプリプレグを形成でき、製造工程を簡素化できる利点が得られる。
【００２５】
さらにまた第１４の側面に係る繊維強化耐熱樹脂成型体によれば、前記熱可塑性樹脂繊維を、ポリエステル、ポリオレフィン、ポリアミド、ポリイミド、ポリアリーレンスルフィド、ポリカーボネート、ポリエーテルエーテルケトン、フッ素系樹脂から選択される少なくとも一又はこれらの組み合わせとできる。
【００２６】
さらにまた第１５の側面に係る繊維強化耐熱樹脂成型体によれば、前記熱可塑性樹脂繊維を２６％〜９５％、炭素繊維を５％〜６４％、水膨潤フィブリル化繊維を０．２％〜２３％含有含有させることができる。
【００２７】
さらにまた第１６の側面に係る繊維強化耐熱樹脂成型体によれば、短繊維の炭素繊維と、前記炭素繊維を結合する、融点を有さない非熱可塑性の水膨潤フィブリル化繊維とを備えるシートに熱硬化性樹脂を含浸したプリプレグを、複数枚積層し、熱圧成型した繊維強化耐熱樹脂成型体であって、前記水膨潤フィブリル化繊維の叩解の程度が０ｍｌ〜２００ｍｌの範囲であり、前記水膨潤フィブリル化繊維の物理的な交絡によって炭素繊維がＸ軸方向とＹ軸方向とＺ軸方向とに配向させた状態で結合されており、マトリックスとして、１００重量部の炭素繊維に対して、５０重量部〜１０００重量部の熱硬化性樹脂を含めることができる。上記構成により、耐熱紙の強度を一層向上させることができる。
【００２８】
さらにまた第１７の側面に係る繊維強化耐熱樹脂成型体によれば、前記熱硬化性樹脂を、エポキシ樹脂、フェノール樹脂、メラミン樹脂、ユリア樹脂、ジアリルフタレート樹脂、不飽和ポリエステル樹脂の何れかとできる。
【００２９】
さらにまた第１８の側面に係る繊維強化耐熱樹脂成型体によれば、前記熱硬化性樹脂を２６％〜９１％、炭素繊維を９％〜６４％含有させることができる。
さらにまた第１９の側面に係る繊維強化耐熱樹脂成型体用のプリプレグは、上記繊維強化耐熱樹脂成型体を構成するプリプレグである。
【発明を実施するための形態】
【００３０】
以上の方法で製造されるプリプレグは、複数枚を積層し、加熱、加圧して、繊維強化耐熱樹脂成型体とする状態で、プリプレグの層間の強度を著しく向上できる。それは、抄紙シートを製造する工程で、炭素繊維と水膨潤フィブリル化繊維とを混合している分散液をメッシュコンベアの抄紙面に吸引し、炭素繊維をＸ軸方向とＹ軸方向とＺ軸方向とに配向させ、堆積させてシート状の抄紙シートとしたことで、水膨潤フィブリル化繊維で炭素繊維を交絡できるからである。特に、水膨潤フィブリル化繊維を強固に交絡させることで、水膨潤フィブリル化繊維の物理的な交絡によって炭素繊維をＸ軸方向とＹ軸方向とＺ軸方向とに配向させた状態で結合できる。特に、結合工程における乾燥により、水膨潤フィブリル化繊維中に含まれる水分を除去する際に大きく収縮させることで、物理的な結合によって強固な繊維網が形成され、炭素繊維をＸ軸方向とＹ軸方向とＺ軸方向とに配向させた状態で結合することができる。
【００３１】
このように水膨潤フィブリル化繊維を樹脂バインダーに代えて利用することで、熱可塑性樹脂を用いる場合に比べ、高温時にバインダーが溶融せず、物理的な交絡が維持される結果、特にＺ方向（厚さ方向）の強度の補強効果の低下を抑制でき、高強度の樹脂成型体を得ることが可能となる。
【００３２】
分散液をメッシュコンベアの抄紙面に吸引して堆積すると、メッシュコンベアを透過する水流は、炭素繊維をＺ軸方向に配向させようとする。とくに、炭素繊維の先端部は、網目を通過する水流によって、網目から突出されてＺ軸方向に配向される。このため、メッシュコンベアの表面に堆積される抄紙シートは、その表面にＺ軸方向に配向する繊維が生じて、この繊維が表面から無数に突出する状態となる。
【００３３】
さらに、以上の方法は、繊維の微細な隙間に熱硬化性樹脂を含浸させる工程においても、表面から無数の繊維が突出する状態に保持される。従来の方法では、加熱状態で高い粘度となる熱可塑性樹脂のプラスチックシートを積層して、この高粘度のプラスチックシートが表面から突出している無数の繊維を押し付けて平滑面とする。
【００３４】
これに対して、本発明の方法では、繊維基材の隙間に、未硬化状態にある液状の熱硬化性樹脂を含浸させるので、熱硬化性樹脂がスムーズに繊維の隙間に含浸されて、Ｚ軸方向の配向を保持する。したがって、熱硬化性樹脂を炭素繊維の微細な隙間に含浸させた状態においても、プリプレグ表面には無数の繊維がＺ軸方向に配向され、これが層間の熱硬化性樹脂に埋設されて層間の結合強度を補強する。このため、複数のプリプレグを積層し加熱、加圧して成形される繊維強化耐熱樹脂成型体は、層間の強度を著しく向上できる特徴を実現する。
【００３５】
またプリプレグの製造方法によれば、含浸工程において、繊維基材の表面に、未硬化状態にある熱硬化性樹脂シートを積層して加熱し、熱硬化性樹脂シートを溶融させて未硬化状態にある熱硬化性樹脂を繊維基材の隙間に含浸させることができ、あるいは、繊維基材の隙間、未硬化状態にある液状の熱硬化性樹脂を含浸させることができる。
【００３６】
繊維基材の表面に、未硬化状態にある熱硬化性樹脂シートを積層して加熱する方法は、加熱されると低粘度となる熱硬化性樹脂シートを積層し、これを加熱して繊維の隙間に含浸させるので、低粘度の熱硬化性樹脂をスムーズに繊維の隙間に含浸させてＺ軸方向の配向を保持できる。また、未硬化状態にある熱硬化性樹脂を含浸する方法は、液状の熱硬化性樹脂を、簡単かつ容易に繊維の微細な隙間の内部に含浸させながらＺ軸方向の配向を保持できる。
【００３７】
また炭素繊維の含有量を９重量％〜６４重量％とし、かつ炭素繊維の平均繊維長さを０．５ｍｍ〜１３ｍｍとすることができる。
【００３８】
さらに、メッシュコンベアの網目の隙間を０．０１ｍｍ〜３ｍｍとすることができる。
【００３９】
以上の方法は、分散液を湿式抄紙するメッシュコンベアの網目を大きくしているので、分散液がメッシュコンベアをスムーズに透過して炭素繊維のＺ軸方向の配向作用を大きくする。さらに、炭素繊維の先端部をより長く繊維基材表面から突出させて、繊維強化耐熱樹脂成型体の層間強度をより向上できる。
【００４０】
一方、熱硬化性樹脂をエポキシ樹脂とすることができる。熱硬化性樹脂は、エポキシ樹脂、フェノール樹脂、メラミン樹脂、ユリア樹脂、不飽和ポリエステル樹脂、ジアリルフタレート樹脂の何れかとすることができる。
（繊維強化耐熱樹脂成型体の製造方法）
【００４１】
次に、繊維強化耐熱樹脂成型体の製造方法を説明する。まず、熱硬化性樹脂を用いた場合は、抄紙工程、樹脂含浸工程、成型工程を経て繊維強化耐熱樹脂成型体を製造する。抄紙工程においては、炭素繊維と水膨潤フィブリル化繊維を混抄して、耐熱紙を製造する。ここでは短繊維の炭素繊維をシート状とする。
【００４２】
次に樹脂含浸工程においては、抄紙工程で抄造した耐熱紙に、未硬化の樹脂を含浸させてプリプレグを作製する。ここでは、未硬化状態の熱硬化性樹脂シートを熱転写する方法、あるいは液状の熱硬化性樹脂を含浸させる方法等が利用できる。
【００４３】
そして成型工程においては、樹脂含浸工程で得られたプリプレグを１枚以上積層し、プリフォームを得ると共に、このプリフォームを加熱、加圧して繊維強化耐熱樹脂成型体を製造する。
【００４４】
また、熱硬化性樹脂に代えて、熱可塑性樹脂繊維を用いる場合は、抄紙工程と樹脂含浸工程を同時に行うことができる。すなわち、炭素繊維と水膨潤フィブリル化繊維に加えて、熱可塑性樹脂繊維も同時に混抄し、１工程にてプリプレグを製造することができる。得られたプリプレグは、上記と同様に１又は複数を積層し、熱圧する成型工程を経て繊維強化耐熱樹脂成型体を得ることができる。
熱可塑性樹脂繊維は、炭素繊維１００重量部に対して５０重量部〜２０００重量部を混抄させる。また熱可塑性樹脂繊維の配合比率は１８０重量部〜２０００重量部とすることが好ましい。熱可塑性樹脂を１８０重量部以上とすることによって、炭素繊維がＸ軸、Ｙ軸、Ｚ軸方向に配向している状態で、後に熱圧成形を行って、その繊維間の隙間を溶融した熱可塑性樹脂で埋め、ボイド率を低減することができる。ここでボイドとは、ＣＦＲＰ成形後に成形品に含まれる空気分を意味する。ボイド率を少なくすることで、ＣＦＲＰの強度を向上させることができる。なお熱可塑樹脂を１８０重量部以上とすることで、炭素繊維とフィブリル化繊維と熱可塑樹脂繊維を含むプリプレグの原料配合比率を１００重量％としたとき、炭素繊維の配合比率は３５重量％未満になる。
【００４５】
含浸工程においては、繊維基材の表面に、未硬化状態にある熱硬化性樹脂シートを積層して加熱し、熱硬化性樹脂シートを溶融させて未硬化状態にある熱硬化性樹脂を繊維基材の隙間に含浸させることができ、あるいは、繊維基材の表面に、未硬化状態にある液状の熱硬化性樹脂を含浸して繊維基材の隙間に含浸させることができる。
【００４６】
水膨潤フィブリル化繊維は、熱溶融してバインダー効果を示すものではないが、物理的な絡みによって繊維同士を交絡させることができる。この結果、プリプレグを加熱、加圧し、繊維強化耐熱樹脂成型体とする工程の際にも、繊維の３次元構造が保持され、成形後にも一定の強度が保持される。
【００４７】
成型工程においては、プリプレグを１枚以上積層し、加熱、加圧してプリプレグに含まれる樹脂を軟化させた後に、硬化（熱可塑性樹脂の場合は固化）させて、繊維強化耐熱樹脂成型体を成型する。その際、プリプレグ中にＺ軸方向に配向する炭素繊維が存在するため、プリプレグ間の層間補強繊維となり、３次元方向の繊維補強効果のある繊維強化耐熱樹脂成型体が成型される。
【００４８】
なお特許文献１にも抄紙工程が開示されているものの、またバッチ法であって連続法でない。これに対し本実施の形態によれば連続抄紙が可能であり、熱可塑性樹脂繊維との混抄であれば１段工程でプリプレグを作成でき、生産性に優れる。
【００４９】
以下、本発明の実施例を詳述する。ただし、以下に示す実施例は、本発明の技術思想を具体化するための耐熱紙及びその製造方法、繊維強化耐熱樹脂成型体及びその製造方法を例示するものであって、本発明は耐熱紙及びその製造方法、繊維強化耐熱樹脂成型体及びその製造方法を以下の方法には特定しない。さらに、この明細書は、特許請求の範囲に示される部材を、実施例の部材に特定するものでは決してない。
【００５０】
なお本明細書において耐熱紙とは、炭素繊維と水膨潤フィブリル化繊維を混抄したシートを意味する。またプリプレグとは、上記耐熱紙に熱硬化性樹脂を含浸したシート。もしくは上記耐熱紙に熱可塑繊維を混抄してシートとしたものを意味する。さらにプリフォームとは、上記プリプレグを複数枚積層したものを意味する。さらにまた繊維強化耐熱樹脂成型体とは、上記プリフォームを熱圧し、成型体としたものを意味し、一般にはＦＲＰやＣＦＲＰ等と呼ばれる。
【００５１】
繊維強化耐熱樹脂成型体は、短繊維の炭素繊維をシート状としている繊維基材に熱硬化性樹脂を含浸している複数のプリプレグを積層し、これを加熱、加圧してプリプレグの熱硬化性樹脂を硬化して製造される。
【００５２】
プリプレグは、炭素繊維を繊維基材とするシート加工工程と、このシート加工工程で得られた繊維基材に熱硬化性樹脂を含浸させる含浸工程とで製造される。シート加工工程は、炭素繊維を湿式抄紙してシート状の抄紙シートに加工する抄紙工程と、この抄紙工程で得られる抄紙シートの炭素繊維を水膨潤フィブリル化繊維で結合して繊維基材とする結合工程とからなる。抄紙工程は、水膨潤フィブリル化繊維を、１００重量部の炭素繊維に対して５重量部〜４５重量部加えて分散液に添加すると共に、炭素繊維と水膨潤フィブリル化繊維の添加された分散液をメッシュコンベアの抄紙面に吸引して炭素繊維をＸ軸方向とＹ軸方向とＺ軸方向とに配向させ、堆積してシート状に加工する。特に、抄紙工程においては微小なフィブリルが互いに交絡して繊維網を形成することで、炭素繊維をＸ，Ｙ軸方向のみならず、Ｚ軸方向にも配向できる。
【００５３】
結合工程は、抄紙工程で得られる抄紙シートを加圧、加熱し、脱水して、抄紙シートに含まれる水膨潤フィブリル化繊維を強固に交絡させて水膨潤フィブリル化繊維の物理的な交絡によって炭素繊維をＸ軸方向とＹ軸方向とＺ軸方向とに配向させた状態で結合する。この結合工程において、乾燥によって、水膨潤フィブリル化繊維中に含まれる水分を除去する際に大きく収縮させて、物理的な結合によって強固な繊維網が形成され、炭素繊維をＸ軸方向とＹ軸方向とＺ軸方向とに配向させた状態で結合することができる。なお、水膨潤フィブリル化繊維には、フィブリル化パラ型芳香族ポリアミド繊維や、フィブリル化アクリル繊維等が利用できる。さらに、含浸工程では、繊維基材の隙間に、未硬化状態にある熱硬化性樹脂を含浸させる。
【００５４】
プリプレグは、短繊維の炭素繊維をシート状に加工してなる繊維基材に、未硬化状態にある熱硬化性樹脂を含浸させて製造される。プリプレグは、好ましくは、熱硬化性樹脂の含有量を２６重量部〜９１重量部とし、かつ、炭素繊維の含有量を９重量部〜６４重量部とする。
【００５５】
繊維基材は、抄紙工程において、短繊維の炭素繊維を湿式抄紙してシート状の抄紙シートに加工し、この抄紙シートの炭素繊維を、結合工程において、水膨潤フィブリル化繊維で結合して製造される。
【００５６】
抄紙シートは、抄紙工程において、以下のように湿式抄紙して製造される。
【００５７】
短繊維の炭素繊維を水に懸濁して抄紙用スラリーとし、この抄紙用スラリーを湿式抄紙してシート状とし、これを乾燥して抄紙シートを製造する。炭素繊維は、平均繊維長さを０．５ｍｍ〜１３ｍｍとするものを使用する。
【００５８】
さらに、炭素繊維に加えて、水膨潤フィブリル化繊維を添加して抄紙用スラリーとする。この水膨潤フィブリル化繊維は、フィブリル化パラ型芳香族ポリアミド繊維、又はフィブリル化アクリル繊維のいずれかを使用する。さらに、水膨潤フィブリル化繊維は、これ等を複数種混合したものを使用することもできる。水膨潤フィブリル化繊維は、１００重量部の炭素繊維に対して５重量部〜４５重量部を加えて分散液に添加する。
【００５９】
さらに、分散液には、炭素繊維と水膨潤フィブリル化繊維に加えて、補助繊維を添加することもできる。この補助繊維には、ポリエステル繊維、ポリプロピレン繊維、ポリイミド繊維、ポリエチレン繊維、ポリ酢酸ビニル繊維、ポリビニルアルコール繊維、エチルビニルアルコール繊維、のいずれか又はこれ等を複数種混合したものが使用できる。これらの補助繊維は、例えば、１００重量部の炭素繊維に対して５０重量部〜２０００重量部を加えて分散液に添加することができる。ただ、補助繊維は、必ずしも添加する必要はない。
【００６０】
以上のようにして調製された分散液をメッシュコンベアの抄紙面に吸引して堆積してシート化し抄紙シートとする。このメッシュコンベアは、網目の隙間を０．０１ｍｍ〜３ｍｍとすることができる。このように、分散液をメッシュコンベアの抄紙面に吸引して堆積すると、メッシュコンベアの網目を透過する水流により、炭素繊維が網目から突出してＺ軸方向に配向される。湿式法による抄紙シートの製造においては、湿式の製紙機械としてすでに使用されている長網抄紙機、傾斜金網、抄紙機、円網抄紙機等を利用する。繊維の分散が良いこと、配向性の調整が容易であること等の点からすると、傾斜金網を使用する装置が最適である。
【００６１】
抄紙工程で製造された抄紙シートは、結合工程において、加熱、乾燥して繊維基材とする。
【００６２】
結合工程においては、乾燥により、水膨潤フィブリル化繊維中に含まれる水分が除去される際に大きく収縮して、物理的な結合によって強固な繊維網が形成され、炭素繊維をＸ軸方向とＹ軸方向とＺ軸方向とに配向させた状態で結合することができる。
【００６３】
シート加工工程で製造された繊維基材は、含浸工程において、未硬化の熱硬化性樹脂を含浸させる。繊維基材に含浸させる熱硬化性樹脂は、繊維基材に含浸性を有し、後述する積層工程での取り扱い性が確保できる引張強度を有する未硬化状態の熱硬化性樹脂を使用する。繊維基材に含浸される熱硬化性樹脂には、エポキシ樹脂を使用する。ただ、熱硬化性樹脂には、エポキシ樹脂、フェノール樹脂、メラミン樹脂、ユリア樹脂、不飽和ポリエステル樹脂、ジアリルフタレート樹脂の何れかを使用することもできる。
【００６４】
熱硬化性ＣＦＲＰ用プリプレグの製造における含浸工程は、耐熱紙の表面に、未硬化状態にある熱硬化性樹脂シートを積層して加熱、加圧し、熱硬化性樹脂シートを軟化させて、未硬化状態にある熱硬化性樹脂を繊維基材の隙間に転写させる。
【００６５】
あるいは、耐熱紙に未硬化状態にある液状の熱硬化性樹脂を含浸して、繊維基材の隙間に含浸させてもよい。この繊維基材に樹脂を含浸させたものをプリプレグという。なお、熱硬化性樹脂が繊維基材に含浸する際、低粘度となった熱硬化性樹脂がスムーズに繊維基材内部に含浸されるため、繊維基材の炭素繊維のＸ軸、Ｙ軸、Ｚ軸方向の配向は崩れることなくそのまま保たれる。
【００６６】
以上のようにして製造されたプリプレグを複数枚積層し、これを加熱、加圧してプリプレグの熱硬化性樹脂を硬化させて繊維強化耐熱樹脂成型体を製造する。プリプレグの積層体は、加熱されることにより硬化する熱硬化性樹脂を介して、互いに積層されたプリプレグ同士が層間において強固に結合されて繊維強化耐熱樹脂成型体となる。
【００６７】
以下、実施例により本発明をさらに詳細を説明する。
［実施例１］
【００６８】
実施例１として、耐熱紙（抄紙シート、繊維基材）、熱硬化性樹脂を用いたプリプレグ及び耐熱樹脂成型体を、以下の手順で製造する。
（１）プリプレグの製造工程
［シート加工工程］
１．抄紙工程
【００６９】
炭素繊維として、炭素繊維（ＰＡＮ系、繊維径７μｍ、平均繊維長３ｍｍ）を８５重量部と、バインダーとして水膨潤フィブリル化芳香族ポリアミド繊維（帝人アラミド製、トワロンジェットスパンフィブリッド）１５重量部とを含む組成分を、水中に混合分散し、固形分０．１〜３．０％からなる抄紙用スラリーを調整する。この後、分散剤としてアニオン系ポリアクリル酸ソーダを０．００００２重量部を添加後、この分散液を、網目の隙間を０．３ｍｍとするメッシュコンベアの抄紙面に吸引して堆積してシート化し、抄紙シートとする。この際、微小なフィブリルが互いに交絡して繊維網を形成する。そして、炭素繊維をＸ軸方向とＹ軸方向とＺ軸方向とに配向させた状態で堆積してシート状に加工する。
２．結合工程
【００７０】
抄紙工程で製造された加湿状態の抄紙シートを、加圧、加熱（圧熱）し、脱水して、抄紙シートに含まれる水膨潤フィブリル化繊維を強固に交絡させ、水膨潤フィブリル化繊維の物理的な交絡によって炭素繊維をＸ軸方向とＹ軸方向とＺ軸方向とに配向させた状態で結合し、繊維基材とする。この状態で、繊維基材は、短繊維の炭素繊維が、Ｘ軸方向とＹ軸方向とＺ軸方向とに配向された状態で結合される。特に乾燥によって、水膨潤フィブリル化繊維中に含まれる水分が除去される際に大きく収縮し、物理的な結合によって強固な繊維網を形成し、炭素繊維をＸ軸方向とＹ軸方向とＺ軸方向とに配向させた状態で結合する。
【００７１】
以上のシート加工工程により、
(1)坪量２５ｇ／ｍ2、厚さ０．１５ｍｍ、密度０．１７ｇ／ｃｍ3、引張強度１．０Ｎ／１５ｍｍ
(2)坪量５０ｇ／ｍ2、厚さ０．３０ｍｍ、密度０．１７ｇ／ｃｍ3、引張強度２．５Ｎ／１５ｍｍ
(3)坪量７０ｇ／ｍ2、厚さ０．４５ｍｍ、密度０．１６ｇ／ｃｍ3、引張強度５．１Ｎ／１５ｍｍとするシートが、それぞれ得られた。
【００７２】
なお、このシートは連続式での抄造が可能であり、それぞれのシートについて、６５０ｍｍ幅×１００ｍ巻きのロールサンプルを抄造した。
［含浸工程］
【００７３】
次に、シート加工工程で製造された繊維基材（ここでは上記(3)坪量７０ｇ／ｍ2を使用した。）に、未硬化の熱硬化性樹脂シートを含浸させる。含浸される熱硬化性樹脂は、エポキシ樹脂を使用する。エポキシ樹脂は、メチルエチルケトンに希釈して、原紙に付着させて熱硬化性樹脂シートとする。希釈濃度は、４０重量％とする。メチルエチルケトンを除去する状態で原紙に付着される熱硬化性樹脂の量は、原紙に対して１７０重量％とする。
【００７４】
以上のようにして、製造された熱硬化性樹脂シートを繊維基材の表面に積層し、さらに加熱して熱硬化性樹脂シートを溶融させて、未硬化の熱硬化性樹脂シートを繊維基材の隙間に含浸させる。これにより、単位面積に対する重量を１９０ｇ／ｍ2とするプリプレグを製造する。このようにして、繊維基材に樹脂を含浸させて得られたものをプリプレグという。
（２）繊維強化耐熱樹脂成型体の製造工程
［積層工程］
【００７５】
以上の工程で製造されたプリプレグを用いて、繊維強化耐熱樹脂成型体を製造する。ここでは、プリプレグを１２枚積層する。
［加熱加圧処理工程］
【００７６】
プリプレグの積層体を、５ＭＰａ、１３０℃条件下における熱圧処理を行う。これにより、プリプレグの熱硬化性樹脂を硬化させて、複数枚のプリプレグを層間で互いに結合してＣＦＲＰを製造する。
（００８９）
【００７７】
以上の工程で製造されたＣＦＲＰは、単位面積に対する重量が２２８０ｇ／ｍ2、厚さ２．０４ｍｍ、密度１．１２ｇ／ｃｍ3であった。
【００７８】
さらに実施例１で製造された繊維強化耐熱樹脂成型体について、引張強度を実施した。この引張強度の測定はＪＩＳ  Ｋ  ７０７３に準じ試験を実施したところ、引張強度１４７ＭＰａであった。
（００９１）
【００７９】
さらに実施例１で製造されたＣＦＲＰについて、曲げ強度（３点曲げ）を実施した。この曲げ強度の測定はＪＩＳ  Ｋ  ７０７４に準じ試験を実施したところ、曲げ強度２２１ＭＰａ、曲げ弾性率３．０ＧＰａであった。
［実施例２］
【００８０】
次に実施例２として、熱可塑性樹脂繊維を用いたプリプレグ及び繊維強化耐熱樹脂成型体を製造する。
（１）プリプレグの製造工程
【００８１】
まず、プリプレグの製造工程を説明する。炭素繊維（ＰＡＮ系、繊維径７μｍ、平均繊維長３ｍｍ）を３０重量部と、バインダーとして、水膨潤フィブリル化芳香族ポリアミド繊維（帝人アラミド製、トワロンジェットスパンフィブリッド）を１５重量部と、マトリックス（母材）となる熱可塑性ナイロン繊維を５５重量部とを含む組成分を、水中に混合分散し、固形分０．１〜３．０％からなる抄紙用スラリーを調整する。
【００８２】
この後、分散剤としてアニオン系ポリアクリル酸ソーダを、０．００００２重量部を添加後、この分散液を、網目の隙間を０．３ｍｍとするメッシュコンベアの抄紙面に吸引して、堆積してシート化し、抄紙シートとする。
【００８３】
以上の抄紙工程により、坪量７８ｇ／ｍ2、厚さ０．４１ｍｍ、密度０．１７ｇ／ｃｍ3、引張強度１４Ｎ／１５ｍｍとするシート（プリプレグ）が得られた。なお、このシートは連続式での抄造が可能であり、６５０ｍｍ幅×１００ｍ巻きのロールサンプルを抄造した。
（２）繊維強化耐熱樹脂成型体の製造工程
【００８４】
次に、繊維強化耐熱樹脂成型体の製造工程を説明する。ここでは、以上の工程で製造されたプリプレグを、２７枚積層する。
【００８５】
さらにプリプレグの積層体を、５ＭＰａ、２５０℃条件下における熱圧処理を行う。これにより、プリプレグの熱可塑性樹脂繊維を軟化、固化させて、複数枚のプリプレグを層間で互いに結合してＣＦＲＴＰを製造する。
【００８６】
以上の工程で製造されたＣＦＲＴＰは、単位面積に対する重量が２１０６ｇ／ｍ2、厚さ２．００ｍｍ、密度１．０５ｇ／ｃｍ3であった。
【００８７】
さらに以上の実施例２で製造された繊維強化熱可塑性樹脂成型体について引張強度を実施した。この引張強度の測定はＪＩＳ  Ｋ  ７０７３に準じ試験を実施したところ、引張強度２００ＭＰａであった。
【産業上の利用可能性】
【００８８】
本発明に係る耐熱紙及びその製造方法、耐熱樹脂成型体及びその前駆体並びにそれらの製造方法は、ＣＦＲＰ、例えばＣＦＲＴＰ（Carbon Fiber Reinforced Thermoplastics：炭素繊維強化熱可塑性樹脂）、ＣＦＲＴＳ（Carbon Fiber Reinforced Thermosets：炭素繊維強化熱硬化性樹脂）等に好適に利用できる。また前駆体であるプリプレグの他、プリプレグから得られる各種製品に対しても好適に利用できる。例えば、耐熱紙として、電磁波吸収及びシールド材、断熱材、電極材料、耐熱フィルター等に好適に利用できる。また繊維強化耐熱樹脂成型体として、例えば乗物用の構成材料（例えば自動車、自転車、列車、航空機、ロケット、エレベーター等）、電子、電気部品の構成材料（例えばパソコン・携帯用の筐体部等）建築、土木構造体用材料、家具等において、好適に利用できる。
【手続補正書】
【提出日】平成27年3月27日(2015.3.27)
【手続補正１】
【補正対象書類名】特許請求の範囲
【補正対象項目名】全文
【補正方法】変更
【補正の内容】
【特許請求の範囲】
【請求項１】
短繊維の炭素繊維をシート状としてなる、連続式での抄紙が可能な湿式抄紙方法を用いて製造した耐熱紙を積層した繊維強化耐熱樹脂成型体の製造方法であって、
前記炭素繊維と水膨潤フィブリル化繊維とを水中に分散させ、抄紙用スラリーを作製し、前記抄紙用スラリーを分散剤と共にメッシュコンベアの抄紙面に分散させ、強制的に吸引して、前記炭素繊維及び水膨潤フィブリル化繊維を、Ｘ軸方向とＹ軸方向とＺ軸方向とに配向させて堆積し、シート状に加工する抄紙工程と、
前記抄紙シートを加圧、加熱し、脱水して、抄紙シートに含まれる水膨潤フィブリル化繊維を交絡させて水膨潤フィブリル化繊維の物理的な交絡によって炭素繊維をＸ軸方向とＹ軸方向とＺ軸方向とに配向させた状態で結合する結合工程と、
得られた耐熱紙に熱可塑性樹脂繊維を混抄したプリプレグを複数枚積層し、熱圧成型する工程と
を含み、
前記抄紙工程において、前記炭素繊維１００重量部に対して、前記水膨潤フィブリル化繊維を５重量部〜４５重量部添加してすることを特徴とする繊維強化耐熱樹脂成型体の製造方法。
【請求項２】
請求項１に記載の繊維強化耐熱樹脂成型体の製造方法であって、
前記炭素繊維の平均繊維長さを、０．５ｍｍ〜１３ｍｍとしたことを特徴とする繊維強化耐熱樹脂成型体の製造方法。
【請求項３】
請求項１又は２に記載の繊維強化耐熱樹脂成型体の製造方法であって、
前記メッシュコンベアの網目の隙間を、０．０１ｍｍ〜３ｍｍとしたことを特徴とする繊維強化耐熱樹脂成型体の製造方法。
【請求項４】
請求項１から３のいずれか一に記載の繊維強化耐熱樹脂成型体の製造方法であって、
前記水膨潤フィブリル化繊維が、フィブリル化パラ型芳香族ポリアミド繊維、又はフィブリル化アクリル繊維のいずれかであることを特徴とする繊維強化耐熱樹脂成型体の製造方法。
【請求項５】
請求項１から４のいずれか一に記載の繊維強化耐熱樹脂成型体の製造方法であって、
前記水膨潤フィブリル化繊維の叩解の程度が０ｍｌ〜２００ｍｌの範囲であることを特徴とする繊維強化耐熱樹脂成型体の製造方法。
【請求項６】
請求項１から５のいずれか一に記載の繊維強化耐熱樹脂成型体の製造方法であって、
前記炭素繊維１００重量部に対して、熱可塑性樹脂繊維を５０重量部〜２０００重量部、前記水膨潤フィブリル化繊維と共に混抄させており、
前記熱可塑性樹脂繊維の軟化温度よりも高温で、加熱、加圧して溶融させ、さらに冷却固化させることを特徴とする繊維強化耐熱樹脂成型体の製造方法。
【請求項７】
請求項６に記載の繊維強化耐熱樹脂成型体の製造方法であって、
前記熱可塑性樹脂繊維が、ポリエステル、ポリオレフィン、ポリアミド、ポリイミド、ポリアリーレンスルフィド、ポリカーボネート、ポリエーテルエーテルケトン、フッ素系樹脂から選択される少なくとも一又はこれらの組み合わせであることを特徴とする繊維強化耐熱樹脂成型体の製造方法。
【請求項８】
請求項１から７のいずれか一に記載の繊維強化耐熱樹脂成型体の製造方法で製造された繊維強化耐熱樹脂成型体。
【請求項９】
短繊維の炭素繊維と、前記炭素繊維を結合する、融点を有さない非熱可塑性の水膨潤フィブリル化繊維とを備えるシートに熱可塑性樹脂繊維を混抄したプリプレグを、複数枚積層し熱圧成型した繊維強化耐熱樹脂成型体であって、
前記水膨潤フィブリル化繊維の叩解の程度が０ｍｌ〜２００ｍｌの範囲であり、
前記水膨潤フィブリル化繊維の物理的な交絡によって炭素繊維がＸ軸方向とＹ軸方向とＺ軸方向とに配向させた状態で結合されており、
マトリックスとして、１００重量部の炭素繊維に対して、５０重量部〜２０００重量部の熱可塑性樹脂繊維を含んでなることを特徴とする繊維強化耐熱樹脂成型体。
【請求項１０】
請求項９に記載の繊維強化耐熱樹脂成型体であって、
前記熱可塑性樹脂繊維が、ポリエステル、ポリオレフィン、ポリアミド、ポリイミド、ポリアリーレンスルフィド、ポリカーボネート、ポリエーテルエーテルケトン、フッ素系樹脂から選択される少なくとも一又はこれらの組み合わせであることを特徴とする繊維強化耐熱樹脂成型体。
【請求項１１】
請求項９又は１０に記載の繊維強化耐熱樹脂成型体であって、
前記熱可塑性樹脂繊維を２６％〜９５％、炭素繊維を５％〜６４％、水膨潤フィブリル化繊維を０．２％〜２３％含有してなることを特徴とする繊維強化耐熱樹脂成型体。
【請求項１２】
請求項９から１１のいずれか一に記載の繊維強化耐熱樹脂成型体用のプリプレグ。
【手続補正２】
【補正対象書類名】明細書
【補正対象項目名】０００９
【補正方法】変更
【補正の内容】
【０００９】
上記の目的を達成するため、本発明の第１の側面に係る繊維強化耐熱樹脂成型体の製造方法によれば、短繊維の炭素繊維をシート状としてなる、連続式での抄紙が可能な湿式抄紙方法を用いて製造した耐熱紙を積層した繊維強化耐熱樹脂成型体の製造方法であって、前記炭素繊維と水膨潤フィブリル化繊維とを水中に分散させ、抄紙用スラリーを作製し、前記抄紙用スラリーを分散剤と共にメッシュコンベアの抄紙面に分散させ、強制的に吸引して、前記炭素繊維及び水膨潤フィブリル化繊維を、Ｘ軸方向とＹ軸方向とＺ軸方向とに配向させて堆積し、シート状に加工する抄紙工程と、前記抄紙シートを加圧、加熱し、脱水して、抄紙シートに含まれる水膨潤フィブリル化繊維を交絡させて水膨潤フィブリル化繊維の物理的な交絡によって炭素繊維をＸ軸方向とＹ軸方向とＺ軸方向とに配向させた状態で結合する結合工程と、得られた耐熱紙に熱可塑性樹脂繊維を混抄したプリプレグを複数枚積層し、熱圧成型する工程とを含み、前記抄紙工程において、前記炭素繊維１００重量部に対して、前記水膨潤フィブリル化繊維を５重量部〜４５重量部添加することができる。
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】変更
【補正の内容】
【００２１】
さらにまた第８の側面に係る繊維強化耐熱樹脂成型体は、上記繊維強化耐熱樹脂成型体の製造方法で製造されたものである。
【手続補正８】
【補正対象書類名】明細書
【補正対象項目名】００２４
【補正方法】変更
【補正の内容】
【００２４】
さらにまた第９の側面に係る繊維強化耐熱樹脂成型体によれば、短繊維の炭素繊維と、前記炭素繊維を結合する、融点を有さない非熱可塑性の水膨潤フィブリル化繊維とを備えるシートに熱可塑性樹脂繊維を混抄したプリプレグを、複数枚積層し熱圧成型した繊維強化耐熱樹脂成型体であって、前記水膨潤フィブリル化繊維の叩解の程度が０ｍｌ〜２００ｍｌの範囲であり、前記水膨潤フィブリル化繊維の物理的な交絡によって炭素繊維がＸ軸方向とＹ軸方向とＺ軸方向とに配向させた状態で結合されており、マトリックスとして、１００重量部の炭素繊維に対して、５０重量部〜２０００重量部の熱可塑性樹脂繊維を含めることができる。上記構成により、複数工程に亘ることなく、抄紙と同時にプリプレグを形成でき、製造工程を簡素化できる利点が得られる。
【手続補正９】
【補正対象書類名】明細書
【補正対象項目名】００２５
【補正方法】変更
【補正の内容】
【００２５】
さらにまた第１０の側面に係る繊維強化耐熱樹脂成型体によれば、前記熱可塑性樹脂繊維を、ポリエステル、ポリオレフィン、ポリアミド、ポリイミド、ポリアリーレンスルフィド、ポリカーボネート、ポリエーテルエーテルケトン、フッ素系樹脂から選択される少なくとも一又はこれらの組み合わせとできる。
【手続補正１０】
【補正対象書類名】明細書
【補正対象項目名】００２６
【補正方法】変更
【補正の内容】
【００２６】
さらにまた第１１の側面に係る繊維強化耐熱樹脂成型体によれば、前記熱可塑性樹脂繊維を２６％〜９５％、炭素繊維を５％〜６４％、水膨潤フィブリル化繊維を０．２％〜２３％含有含有させることができる。
【手続補正１１】
【補正対象書類名】明細書
【補正対象項目名】００２７
【補正方法】削除
【補正の内容】
【手続補正１２】
【補正対象書類名】明細書
【補正対象項目名】００２８
【補正方法】削除
【補正の内容】
【手続補正１３】
【補正対象書類名】明細書
【補正対象項目名】００２９
【補正方法】変更
【補正の内容】
【００２９】
さらにまた第１２の側面に係る繊維強化耐熱樹脂成型体用のプリプレグは、上記繊維強化耐熱樹脂成型体を構成するプリプレグである。
【国際調査報告】
2014021366.tif 000002
2014021366.tif 000003
2014021366.tif 000004
2014021366.tif 000005